(57)【要約】【課題】難燃性組成物の提供【解決手段】有機ポリマー基材、例えばポリプロピレンのようなポリオレフィンは、（ｉ．）ニトロキシル、ヒドロキシルアミン、アルコキシアミン又はヒドロキシアルコキシアミン類の立体障害性アミン、及び（ｉｉ．）フッ素化ポリオレフィンの相乗混合物の配合により難燃性が為され得る。有利には、アンチモン相乗剤を添加する必要なしに他の難燃剤が添加され得る。本発明の組成物は、良好な難燃特性と光安定性及び機械的特性を組み合せる。【特許請求の範囲】
【請求項１】
（Ａ）有機ポリマー基材、
（Ｂ）（ｉ．）少なくとも１種のニトロキシル、ヒドロキシルアミン、アルコキシアミン又はヒドロキシアルコキシアミン類の立体障害性アミン、及び
（ｉｉ．）少なくとも１種のフッ素化ポリオレフィン
の混合物の有効難燃化量
を含む難燃性組成物。
【請求項２】
付加的な成分として
（ｉｉｉ．）ハロゲン化難燃剤からなる群より選択される少なくとも１種の化合物
を含む請求項１記載の組成物。
【請求項３】
アンチモン化合物を含有しないか又はポリマー成分Ａの質量に基づき１質量％未満の量でアンチモン化合物を含有する請求項１記載の組成物。
【請求項４】
充填材を含有しないか又はポリマー成分Ａの質量に基づき３質量％未満の量で充填材を含有する請求項１記載の組成物。
【請求項５】
前記ポリマー成分Ａは、熱可塑性ポリマーである請求項１記載の組成物。
【請求項６】
前記ポリマー成分Ａは、ポリオレフィン、熱可塑性オレフィン、スチレンポリマー及びコポリマー、ＡＢＳ及びヘテロ原子、二重結合又は芳香環を含有するポリマーからなる樹脂群より選択され；とりわけ成分Ａは、ポリエチレン、ポリプロピレン又はそれらのコポリマーからなる樹脂群より選択される請求項１記載の組成物。
【請求項７】
前記ニトロキシル、ヒドロキシルアミン、アルコキシアミン又はヒドロキシアルコキシアミン類の立体障害性アミンは、式（Ｉ）又は（ＩＩ）
【化１】
2005500421.tif 000071
（式中、Ｇは、水素原子又はメチル基を表し、及びＧ1及びＧ2は互いに独立して水素原子、メチル基を表すか又は一緒に置換基＝Ｏを表す。）
で表される基を含有し及び１７０ないし１００００ｇ／ｍｏｌの範囲の分子量を有する化合物である請求項１記載の組成物。
【請求項８】
前記立体障害性アミンは、化合物
（ａ）２，４−ビス［（１−シクロヘキシルオキシ−２，２，６，６−ピペリジニ−４−イル）ブチルアミノ］−６−クロロ−ｓ−トリアジンとＮ，Ｎ’−ビス（３−アミノプロピル）エチレンジアミン）の反応生成物；
（ｂ）１−シクロヘキシルオキシ−２，２，６，６−テトラメチル−４−オクタデシルアミノピペリジン；
（ｃ）ビス（１−オクチルオキシ−２，２，６，６−テトラメチルピペリジニ−４−イル）セバケート；
（ｄ）２，４−ビス［（１−シクロヘキシルオキシ−２，２，６，６−テトラメチルピペリジニ−４−イル）ブチルアミノ］−６−（２−ヒドロキシエチルアミノ−ｓ−トリアジン；
（ｅ）ビス（１−シクロヘキシルオキシ−２，２，６，６−テトラメチルピペリジニ−４−イル）アジペート；
（ｈ）２，４−ビス［（１−シクロヘキシルオキシ−２，２，６，６−ピペリジニ−４−イル）ブチルアミノ］−６−クロロ−ｓ−トリアジン；
（ｉ）１−（２−ヒドロキシ−２−メチルプロポキシ）−４−オクタデカノイルオキシ−２，２，６，６−テトラメチルピペリジン；又は
（ｊ）式
【化２】
2005500421.tif 000072
（式中、ｎは１ないし１５である。）
で表される化合物
より選択される請求項７記載の組成物。
【請求項９】
前記フッ素化ポリオレフィン（成分ｉｉ）は、ポリテトラフルオロエチレン、テトラフルオロエチレン−ヘキサフルオロプロピレン樹脂又はフッ素を含有しないエチレン性不飽和モノマーの少量を使用して調製されるそれらのコポリマーより選択される請求項１記載の組成物。
【請求項１０】
前記フッ素化ポリオレフィン（成分ｉｉ）は、１０００ミクロンより小さい粒径のポリテトラフルオロエチレンである請求項９記載の組成物。
【請求項１１】
前記成分（ｉ）の立体障害性アミンは、ポリマー基材（Ａ）の質量に基づき０．１ないし１０質量％の量で含有され；及び前記フッ素化ポリオレフィン（成分ｉｉ）は、ポリマー基材（Ａ）の質量に基づき０．０１ないし２質量％の量で含有される請求項１記載の組成物。
【請求項１２】
前記成分（ｉｉｉ）のハロゲン化難燃剤は、有機芳香族ハロゲン化化合物；有機脂環式又はポリ脂環式ハロゲン化化合物；及び有機脂肪族ハロゲン化化合物からなる群より選択される請求項２記載の組成物。
【請求項１３】
前記成分（ｉｉｉ）のハロゲン化難燃剤は、
シクロアルキルホスフェートエステル、
ポリ臭素化ジフェニルオキシド、
デカブロモジフェニルオキシド、
トリス［３−ブロモ−２，２−ビス（ブロモメチル）プロピル］ホスフェート、
ビスフェノールＡのビス（２，３−ジブロモプロピルエーテル）、
臭素化エポキシ樹脂、
エチレン−ビス（テトラブロモフタルイミド）、
ビス（ヘキサクロロシクロペンタジエノ）シクロオクタン、
塩素化パラフィン、
１，２−ビス（トリブロモフェノキシ）エタン、
テトラブロモ−ビスフェノールＡ、
エチレンビス−（ジブロモ−ノルボルナンジカルボキシイミド）、
ビス−（ヘキサクロロシクロペンタジエノ）シクロオクタン、
トリス−（２，３−ジブロモプロピル）−イソシアヌレート、及び
エチレン−ビス−テトラブロモフタルイミド
からなる群より選択される請求項１２記載の組成物。
【請求項１４】
顔料、染料、可塑剤、フェノール系抗酸化剤、チキソトロープ剤、均染助剤、塩基性補助安定剤、ニトロン安定剤、アミンオキシド安定剤、ベンゾフラノン安定剤、ＵＶ吸収剤、立体障害性アミン、金属不動態化剤、金属酸化物、有機リン化合物、ヒドロキシルアミン、非ハロゲン化難燃剤、及びそれらの混合物から；とりわけ、フェノール系抗酸化剤、ステアリン酸カルシウム、ステアリン酸亜鉛、ホスフィット及びホスホナイト安定剤、ベンゾフラノン安定剤、２−（２’−ヒドロキシフェニル）ベンゾトリアゾール及び２−（２−ヒドロキシフェニル）−１，３，５−トリアジン類のＵＶ吸収剤、及び立体障害性アミンから選択される他の成分を含有する請求項１記載の組成物。
【請求項１５】
有機ポリマー基材に光安定性及び難燃性を与える方法であって、前記方法は、
（ｉ．）ニトロキシル、ヒドロキシルアミン、アルコキシアミン又はヒドロキシアルコキシアミン類の立体障害性アミン、及び
（ｉｉ．）フッ素化ポリオレフィン
の混合物を前記ポリマー基材に添加することを含む方法。
【請求項１６】
（ｉ．）ニトロキシル、ヒドロキシルアミン、アルコキシアミン又はヒドロキシアルコキシアミン類の立体障害性アミン、及び
（ｉｉ．）フッ素化ポリオレフィン
を含む難燃性添加剤の組合せ。
【請求項１７】
（ｉ．）ニトロキシル、ヒドロキシルアミン、アルコキシアミン又はヒドロキシアルコキシアミン類の立体障害性アミン、及び
（ｉｉ．）フッ素化ポリオレフィン
を含む成形されたポリマー製品。
【発明の詳細な説明】
【技術分野】
【０００１】
本発明は、ニトロキシル、ヒドロキシルアミン、アルコキシアミン又はヒドロキシルアルコキシアミン類の立体障害性アミンとフッ素化ポリオレフィンの相乗的な混合物の有効難燃化量をポリマー基材に添加することにより、ポリマー基材を難燃化する新規方法、及び対応する新規組成物に関する。
【背景技術】
【０００２】
本発明の背景
ヒドロキシルアミン、アルコキシアミン又はヒドロキシアルコキシアミン官能性立体障害性アミンは、有機ポリマーの光安定剤として既知である（米国特許第４，８３１，１３４号明細書；第５，００４，７７０号明細書；第５，０９６，９５０号明細書；第５，２０４，４７３号明細書；第６，１１７，９９５号明細書；又は英国特許Ａ−２，３４７，９２８号明細書）。
【０００３】
米国特許第５，３９３，８１２号明細書は、アルコキシアミン官能性障害性アミンと組み合わせたハロゲン化ヒドロカルビルホスフェート又はホスホネートエステル難燃剤との組み合わせによって難燃にされたポリオレフィン組成物を記載している。障害性アミンそれ自体が難燃性の原因である旨の示唆は存在せず、むしろ立体障害アミンはこれらのポリオレフィン組成物中で生じる艶消化及び他の望ましくない効果を防止する旨の示唆が存在する。
【０００４】
米国特許第６，３０９，９８７号明細書及び対応するＷＯ９９／５４５３０号明細書は、Ｎ−アルコキシアミンを含有するポリオレフィン不織難燃性生地を教示している。
【０００５】
ヨーロッパ特許出願０７９２９１１Ａ２号明細書は、トリス（トリハロゲノペンチル）ホスフェート難燃剤の難燃有効性を高めるのに使用する場合には、アルコキシアミン官能性障害性アミンが効果的であることを開示している。
【０００６】
米国特許第６，１１７，９９５号明細書及び２０００年２月１７日に出願された米国継続出願第０９／５２５，５２９号明細書は、特定のＮ−アルコキシ又はＮ−ヒドロキシアルコキシ障害性アミンが有機ポリマーの為の難燃剤として使用され得ることを開示している。ＷＯ９９／００４５０号明細書及び２００１年３月２０日に出願された米国継続出願第６０／２７７，２２２号明細書は、特定の立体障害性アミンエーテル、アミンオキシド又はヒドロキシルアミン単独で又は他の成分と組合せての難燃剤としての使用を開示している。
【０００７】
米国特許第５，８４４，０２６号明細書は、特定のＮＯＲ障害性アミン及び特定の慣用の難燃剤を含有するポリオレフィン組成物を開示している。
【０００８】
米国特許第６，２７１，３７７号明細書は、Ｎ−ヒドロキシアルコキシ障害性アミン及びハロゲン化難燃剤を含有するポリオレフィン組成物を開示している。
【０００９】
ポリオレフィンの為の革新的なＵＶ安定性難燃剤系−Ｒ．Ｓｒｉｎｉｖａｓａｎ，Ａ．Ｇｕｐｔａ及びＤ．Ｈｏｒｓｅｙ，Ｉｎｔ．Ｃｏｎｆ．Ａｄｄｉｔ．Ｐｏｌｙｏｌｅｆｉｎｓ  １９９８，６９ないし８３頁は、ハロゲン及びリンを含有する慣用の難燃剤を伴う特定のＮＯＲ障害性アミンを教示している。
【００１０】
ポリオレフィンの為の革新的な難燃剤系の進歩−Ｒ．Ｓｒｉｎｉｖａｓａｎ，Ｂ．Ｒｏｔｚｉｎｇｅｒ，Ｐｏｌｙｏｌｅｆｉｎｓ  ２０００，Ｉｎｔ．Ｃｏｎｆ．Ｐｏｌｙｏｌｅｆｉｎｓ  ２０００，５７１ないし５８１頁は、臭素化された及びリン含有難燃剤を伴う特定のＮＯＲ障害性アミンを含有するポリオレフィンを教示している。
【特許文献１】
米国特許第４，８３１，１３４号明細書
【特許文献２】
米国特許第５，００４，７７０号明細書
【特許文献３】
米国特許第５，０９６，９５０号明細書
【特許文献４】
米国特許第５，２０４，４７３号明細書
【特許文献５】
米国特許第６，１１７，９９５号明細書
【特許文献６】
英国特許Ａ−２，３４７，９２８号明細書
【特許文献７】
米国特許第５，３９３，８１２号明細書
【特許文献８】
米国特許第６，３０９，９８７号明細書
【特許文献９】
ＷＯ９９／５４５３０号明細書
【特許文献１０】
ヨーロッパ特許出願０７９２９１１Ａ２号明細書
【特許文献１１】
米国特許第６，１１７，９９５号明細書
【特許文献１２】
米国継続出願第０９／５２５，５２９号明細書
【特許文献１３】
ＷＯ９９／００４５０号明細書
【特許文献１４】
米国継続出願第６０／２７７，２２２号明細書
【特許文献１５】
米国特許第５，８４４，０２６号明細書
【特許文献１６】
国特許第６，２７１，３７７号明細書
【非特許文献１】
ポリオレフィンの為の革新的なＵＶ安定性難燃系−Ｒ．Ｓｒｉｎｉｖａｓａｎ，Ａ．Ｇｕｐｔａ及びＤ．Ｈｏｒｓｅｙ，Ｉｎｔ．Ｃｏｎｆ．Ａｄｄｉｔ．Ｐｏｌｙｏｌｅｆｉｎｓ  １９９８，６９ないし８３頁
【非特許文献２】
ポリオレフィンの為の革新的な難燃剤系の進歩−Ｒ．Ｓｒｉｎｉｖａｓａｎ，Ｂ．Ｒｏｔｚｉｎｇｅｒ，Ｐｏｌｙｏｌｅｆｉｎｓ  ２０００，Ｉｎｔ．Ｃｏｎｆ．Ｐｏｌｙｏｌｅｆｉｎｓ  ２０００，５７１ないし５８１頁
【発明の開示】
【発明が解決しようとする課題】
【００１１】
今日の難燃剤（ＦＲ）市場は、化学的及び／又は物理的な手段によって燃焼過程と干渉するように機能する生成物からなる。機構的に、これらのＦＲは、気相、凝縮相又はその双方のいずれかでの物品の燃焼の間に機能することが提案されている。有機ハロゲンは、ポリマー基材からの遊離ラジカル有機“燃料”と気相で干渉するハロゲン種（例えば、ＨＸ）を発生することが提案されている。相乗剤は、アンチモンハロゲン化物及び水蒸気を形成する酸化アンチモンとＨＸの反応のように、ＨＸと反応して気相で燃焼と干渉する付加的な化学種を形成することが提案されている。三酸化アンチモンのようなアンチモン化合物はまた、アンチモンハロゲン化物を形成するラジカル掃去剤として作用する。このように、それは火炎の拡大を防止し得る。
【００１２】
アンチモン化合物はコストパフォーマンスの点で効率が良いが、最近では、ハロゲン化難燃剤の存在下における燃焼の間に形成する副生成物の毒性の為に多大な問題が生じている。酸化アンチモンはしばしば、発ガン物質と疑われるヒ素化合物の微量を含有する。これら生態学的問題の為に、現在の慣用の難燃剤用途において三酸化アンチモンを代替えする動きがある。しかしながら、環境に適し及びコストパフォーマンスに関する限り効率の両方である効果的な相乗剤を発見することは非常に困難である。
【００１３】
難燃剤添加物を添加するもう一つの理由は、火の適用の間ドリッピングを防止することである。燃焼の間のドリッピングは、基質からの液滴の形態にあるポリマー部分の分離の過程である。しばしば、液滴は燃え、及び火の拡散に対する非常に大きな危険を負わせる。機械的特性において幾つかの欠点を有する、タルクのような充填材を大量に添加することが一般的な手段である。時々使用される他の充填材は、炭酸カルシウム、炭酸マグネシウム、ホウ酸亜鉛、ケイ酸塩、シリコン、ガラス繊維、ガラス球、アスベスト、カオリン、マイカ、硫酸バリウム、硫酸カルシウム、酸化亜鉛、水酸化マグネシウム、アルミナ三水和物、シリカ、ケイ酸カルシウム、ケイ酸マグネシウムのような金属酸化物、水和物及び水酸化物を包含する。幾つかの特異的な難燃性ポリマー組成物中の抗ドリッピング剤としてのポリテトラフルオロエチレン（ＰＴＦＥ）のようなフルオロポリマーの作用がまた記載されており、米国特許第３，６７１，４８７号明細書；第４，３５５，１２６号明細書及び第４，５７９，９０６号明細書を参照されたい。
【課題を解決するための手段】
【００１４】
本発明において、ニトロキシル、ヒドロキシルアミン、アルコキシアミン又はヒドロキシアルコキシアミン類の立体障害性アミンがフッ素化ポリオレフィンと一緒に添加された場合に、ポリマーは、良好な難燃特性を達成すると同時に機械的強度及び良好な成形表面を保有し得ることが発見された。この組合せを用いて、アンチモン化合物及び充填材が大きく減少され得又は代替えされ得る。ニトロキシル、ヒドロキシルアミン、アルコキシアミン又はヒドロキシアルコキシアミン類の本立体障害性アミンはまた、安定剤として活性である為に、本発明のポリマー組成物は、光、酸素及び／又は熱の有害な影響から効率的に保護される。
【発明を実施するための最良の形態】
【００１５】
詳細な開示
本発明は、
（Ａ）有機ポリマー基材、
（Ｂ）（ｉ．）ニトロキシル、ヒドロキシルアミン、アルコキシアミン又はヒドロキシアルコキシアミン類の立体障害製アミン及び
（ｉｉ．）フッ素化ポリオレフィン
の相乗的混合物の有効難燃化量
を含む難燃性組成物に関する。
【００１６】
有利には、本発明の組成物は、成分（ｉｉｉ．）として慣用の難燃剤、好ましくは（ｉｉｉ．）ハロゲン化難燃剤からなる群より選択される少なくとも１種の化合物をさらに含有し得る。
【００１７】
成分Ａ、Ｂ（ｉ．）、Ｂ（ｉｉ．）及び付加的な他の成分は、一種又は一種以上の化学種の混合物を含有していても良い。
【００１８】
有利には、本組成物は、Ｓｂ2Ｏ3のようなアンチモン化合物のごく少量、例えばポリマー成分Ａの質量に基づき１％未満、好ましくは０．１％未満しか含有しておらず；最も好ましくは、本組成物はアンチモンを実質的に含有しない。
【００１９】
難燃特性を改善し及び例えばＵＬ−９４燃焼試験（下記参照。）においてより高い評価を達成する為に、充填材は要求されない。結果として、本発明の好ましい組成物は、充填材のごく少量、例えばポリマー成分Ａの質量に基づき３％未満、より好ましくは１％未満、最も好ましくは０．１％未満しか含有しておらず；最も好ましくは、本組成物は充填材を実質的に含有しない。
【００２０】
本成分（ｉ）及び（ｉｉ）、又は成分（ｉｉ）及び（ｉｉｉ）、成分（ｉ）及び（ｉｉｉ）単独の組合せでは同様の難燃効果を生じないことに言及することは注目すべきである。好ましくは以下に与えられる特異的な量において、上記成分Ｂに定義されるような本発明の３つの添加剤の組合せが、高い評価を達成する為に使用されるべきであることが要求される。
【００２１】
成分（Ａ）のポリマー基材は、ポリオレフィン、ポリスチレン及びＰＶＣを包含する非常に種々のポリマー型のいずれかのものである。例えば、ポリマー基材は、ポリオレフィン、熱可塑性オレフィン、スチレンポリマー及びコポリマー、ＡＢＳ及びヘテロ原子、二重結合又は芳香環を含有するポリマーからなる樹脂群より選択されても良い。特異的な態様は、成分（Ａ）が、ポリプロピレン、ポリエチレン、熱可塑性オレフィン（ＴＰＯ）、ＡＢＳ又は高耐衝撃性ポリスチレンである。
【００２２】
例えば、ポリマー基材は、ポリオレフィン、熱可塑性オレフィン、スチレンポリマー及びコポリマー、及びＡＢＳからなる樹脂群より選択される。
【００２３】
本発明のもう一つの態様では、ポリマー基材は、ポリプロピレン、ポリエチレン、熱可塑性オレフィン（ＴＰＯ）、ＡＢＳ及び高耐衝撃性ポリスチレンからなる樹脂群より選択される。
【００２４】
例えば、ポリマー基材は、ポリプロピレン、ポリエチレン又は熱可塑性オレフィン（ＴＰＯ）である。成分Ａの有機ポリマーは好ましくは、ポリエチレン、ポリプロピレン又はそれらのコポリマーのごときポリオレフィンのような熱可塑性ポリマーである。最も好ましくはポリプロピレンである。
【００２５】
有機ポリマー（成分Ａ）の他の例は：
１．モノオレフィン及びジオレフィンのポリマー、例えばポリプロピレン、ポリイソブチレン、ポリブテ−１−エン、ポリ−４−メチルペンテ−１−エン、ポリビニルシクロヘキサン、ポリイソプレン又はポリブタジエン、並びにシクロオレフィン、例えばシクロペンテン又はノルボルネンのポリマー、ポリエチレン（所望により架橋され得る）、例えば高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）及び（ＵＬＤＰＥ）。
【００２６】
ポリオレフィン、すなわち前の段落において例示したモノオレフィンのポリマー、好ましくはポリエチレン及びポリプロピレンは、異なる方法によりそしてとりわけ以下の方法により調製され得る：
ａ）ラジカル重合（通常は高圧下及び高温において）。
ｂ）通常、周期表のＩＶｂ、Ｖｂ、ＶＩｂ又はＶＩＩＩ群の金属の一つ又はそれ以上を含む触媒を使用した触媒重合。これらの金属は通常、一つ又はそれ以上の配位子、典型的にはπ−又はσ−配位し得るオキシド、ハロゲン化物、アルコレート、エステル、エーテル、アミン、アルキル、アルケニル及び／又はアリールを有する。これらの金属錯体は遊離形態であるか、又は基材に、典型的には活性化塩化マグネシウム、チタン（ＩＩＩ）クロリド、アルミナ又は酸化ケイ素に固定され得る。これらの触媒は、重合媒体中に可溶又は不溶であり得る。該触媒は重合においてそのまま使用され得、又は他の活性化剤、典型的には金属アルキル、金属ヒドリド、金属アルキルハライド、金属アルキルオキシド又は金属アルキルオキサンであって、該金属が周期表のＩａ、ＩＩａ及び／又はＩＩＩａ群の元素であるものが使用され得る。活性化剤は、他のエステル、エーテル、アミン又はシリルエーテル基で都合良く変性され得る。これらの触媒系は通常、フィリップス、スタンダード・オイル・インディアナ、チグラー（−ナッタ）、ＴＮＺ（デュポン）、メタロセン又はシングルサイト触媒（ＳＳＣ）と命名される。
【００２７】
２．１）で言及されたポリマーの混合物、例えばポリプロピレンとポリイソブチレン、ポリプロピレンとポリエチレン（例えば、ＰＰ／ＨＤＰＥ、ＰＰ／ＬＤＰＥ）の混合物、及び異なる型のポリエチレンの混合物（例えば、ＬＤＰＥ／ＨＤＰＥ）。
【００２８】
３．モノオレフィン及びジオレフィンの互いの又は他のビニルモノマーとのコポリマー、例えばエチレン／プロピレンコポリマー、線状低密度ポリエチレン（ＬＬＤＰＥ）及びその低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、エチレン／ノルボルネン様ＣＯＣ）、１−オレフィンが現場で生成されるエチレン／１−オレフィンコポリマー；プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー又はエチレン／アクリル酸コポリマー及びそれらの塩（アイオノマー）並びにエチレンとプロピレン及びへキサジエン、ジシクロペンタジエン又はエチリデン−ノルボルネンのようなジエンとのターポリマー；及びそのようなコポリマーの互いの及び１）で上述したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び互いの又はランダムのポリアルキレン／一酸化炭素コポリマー及びそれらの他のポリマー、例えばポリアミドとの混合物。
【００２９】
４．水素化変性物（例えば粘着付与剤）を含む炭化水素樹脂（例えば炭素原子数５ないし９）及びポリアルキレン及びデンプンの混合物。
【００３０】
１．）ないし４．）のホモポリマー及びコポリマーは、シンジオタクチック、アイソタクチック、ヘミ−アイソタクチック又はアタクチックを含むいずれの立体構造をも有し；アタクチックポリマーが好ましい。ステレオブロックポリマーがまた含まれる。
【００３１】
５．ポリスチレン、ポリ（ｐ−メチルスチレン）、ポリ（α−メチルスチレン）。
【００３２】
６．スチレン、α−メチルスチレン、ビニルトルエンの全ての異性体、とりわけｐ−ビニルトルエン、エチルスチレン、プロピルスチレン、ビニルビフェニル、ビニルナフタレン、及びビニルアントラセンの全ての異性体、及びそれらの混合物を含む芳香族ビニルモノマーから誘導された芳香族ホモポリマー及びコポリマー。ホモポリマー及びコポリマーはシンジオタクチック、アイソタクチック、ヘミ−アイソタクチック又はアタクチックを含むいずれの立体構造をも有し；アタクチックポリマーが好ましい。ステレオブロックポリマーがまた含まれる。
【００３３】
６ａ．エチレン、プロピレン、ジエン、ニトリル、酸、マレイン酸無水物、マレイミド、酢酸ビニル及び塩化ビニル又はアクリル誘導体及びその混合物から選択される上述された芳香族ビニルモノマー及びコモノマーを含むコポリマー、例えば、スチレン／ブタジエン、スチレン／アクリロニトリル、スチレン／エチレン（共重合体）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレート；スチレンコポリマー及び他のポリマー、例えばポリアクリレート、ジエンポリマー又はエチレン／プロピレン／ジエンターポリマーの高耐衝撃性の混合物；及びスチレン／ブタジエン／スチレン、スチレン／イソプレン／スチレン、スチレン／エチレン／ブチレン／スチレン又はスチレン／エチレン／プロピレン／スチレンのようなスチレンのブロックコポリマー。
【００３４】
６ｂ．６．）で言及されたポリマーの水素化から誘導された水素化芳香族ポリマー、とりわけアタクチックポリスチレンを水素化することにより調製されるポリシクロヘキシルエチレン（ＰＣＨＥ）を含み、しばしばポリビニルシクロヘキサン（ＰＶＣＨ）として言及される。
【００３５】
６ｃ．６ａ．）で言及されたポリマーの水素化から誘導された水素化芳香族ポリマー。
【００３６】
ホモポリマー及びコポリマーはシンジオタクチック、アイソタクチック、ヘミ−アイソタクチック又はアタクチックを含むいずれの立体構造をも有し；アタクチックポリマーが好ましい。ステレオブロックポリマーがまた含まれる。
【００３７】
７．スチレン又はα−メチルスチレンのような芳香族ビニルモノマーのグラフトコポリマー、例えばポリブタジエンにスチレン、ポリブタジエン−スチレン又はポリブタジエン−アクリロニトリルコポリマーにスチレン；ポリブタジエンにスチレン及びアクリロニトリル（又はメタクリロニトリル）；ポリブタジエンにスチレン、アクリロニトリル及びメチルメタクリレート；ポリブタジエンにスチレン及びマレイン酸無水物；ポリブタジエンにスチレン、アクリロニトリル及びマレイン酸無水物又はマレイミド；ポリブタジエンにスチレン及びマレイミド；ポリブタジエンにスチレン及びアルキルアクリレート又はメタクリレート；エチレン／プロピレン／ジエンターポリマーにスチレン及びアクリロニトリル；ポリアルキルアクリレート又はポリアルキルメタクリレートにスチレン及びアクリロニトリル；アクリレート／ブタジエンコポリマーにスチレン及びアクリロニトリル、並びにそれらの６）に列挙されたコポリマーとの混合物、例えばＡＢＳ、ＭＢＳ、ＡＳＡ又はＡＥＳポリマーとして既知であるコポリマー混合物。
【００３８】
８．ポリクロロプレン、塩化ゴム、イソブチレン−イソプレンの塩化及び臭化コポリマー（ハロブチルゴム）、塩化又はスルホ塩化ポリエチレン、エチレン及び塩化エチレンのコポリマー、エピクロロヒドリンホモ−及びコポリマー、とりわけハロゲン含有ビニル化合物のポリマー、例えばポリ塩化ビニル、ポリ塩化ビニリデン、ポリフッ化ビニル、ボリフッ化ビニリデンならびに塩化ビニル／塩化ビニリデン、塩化ビニル／酢酸ビニル又は塩化ビニリデン／酢酸ビニルコポリマーのようなそれらのコボリマーのようなハロゲン含有ポリマー。
【００３９】
９．α，β−不飽和酸から誘導されたポリマー及びポリアクリレート及びポリメタクリレートのようなその誘導体；ブチルアクリレートで耐衝撃改善されたポリメチルメタクリレート、ポリアクリルアミド及びポリアクリロニトリル。
【００４０】
１０．９）で言及されたモノマーの互いの又は他の不飽和モノマーとのコポリマー、例えばアクリロニトリル／ブタジエンコポリマー、アクリロニトリル／アルキルアクリレートコポリマー、アクリロニトリル／アルコキシアルキルアクリレート又はアクリロニトリル／ビニルハライドコポリマー又はアクリロニトリル／アルキルメタクリレート／ブタジエンターポリマー。
【００４１】
１１．不飽和アルコール及びアミンから誘導されたポリマー又はそれらのアシル誘導体又はアセタール、例えばポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；並びに上の１）で言及されたオレフィンとそれらのコポリマー。
【００４２】
１２．ポリアルキレングリコール、ボリエチレンオキシド、ポリプロピレンオキシド又はビスグリシジルエーテルとそれらのコポリマーのような環式エーテルのホモポリマー及びコポリマー。
【００４３】
１３．ポリオキシメチレンのようなポリアセタール及びコモノマーとしてエチレンオキシドを含むポリオキシメチレン；熱可塑性ポリウレタン、アクリレートまたはＭＢＳで変性されたポリアセタール。
【００４４】
１４．ポリフェニレンオキシド及びスルフィド、及びポリフェニレンオキシドとスチレンポリマー又はポリアミドとの混合物。
【００４５】
１５．一方はヒドロキシル末端化されたポリエーテル、ポリエステル及びポリブタジエンと、他方は脂肪族又は芳香族のポリイソシアナートから誘導されたポリウレタン、並びにそれらの前駆体。
【００４６】
１６．ジアミシとジカルボン酸から及び／又はアミノカルボン酸又は対応するラクタムから誘導されたポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から開始した芳香族ポリアミド；へキサメチレンジアミン及びイソフタル酸及び／又はテレフタル酸から及び変性剤としてのエラストマーを用いて又は用いずに調製されたポリアミド、例えばポリ−２，４，４−トリメチルヘキサメチレンテレフタルアミド又はポリ−ｍ−フェニレンイソフタルアミド：及び上述されたポリアミドとポリオレフィン、オレフィンコポリマー、アイオノマー又は化学的に結合されたか又はグラフトされたエラストマーとのブロックコポリマー；又は例えばポリエチレングリコール、ポリプロピレングリコール又はポリテトラメチレングリコールのようなポリエーテルとのブロックコポリマー；ならびにＥＰＤＭ又はＡＢＳで変性されたポリアミド又はコポリアミド；及び加工の間に縮合されたポリアミド（ＲＩＭポリアミド系）。
【００４７】
１７．ポリ尿素、ポリイミド、ボリアミド−イミド、ポリエーテルイミド、ポリエステルイミド、ポリヒダントイン及びポリベンズイミダゾール。
【００４８】
１８．ジカルボン酸とジアルコールから及び／又はヒドロキシカルボン酸又は対応するラクトンから誘導されたポリエステル、例えばポリエチレンテレフタレート、ポリブチレンテレフタレート、ポリ−１，４−ジメチロールシクロヘキサンテレフタレート、ポリアルキレンナフタレート（ＰＡＮ）及びポリヒドロキシベンゾエート、ならびにヒドロキシル末端ポリエーテルから誘導されたブロックポリエーテルエステル；及びまたポリカーボネート又はＭＢＳで変性されたポリエステル。
【００４９】
１９．ポリカーボネート及びポリエステルカーボネート。
【００５０】
２０．ポリケトン。
【００５１】
２１．ポリスルホン、ポリエーテルスルホン及びポリエーテルケトン。
【００５２】
２２．前述されたポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００５３】
成分（ｉ）
ノトロキシル、ヒドロキシルアミン、アルコキシアミン又はヒドロキシアルコキシアミン類の立体障害性アミンはたいてい、式（Ｉ）又は（ＩＩ）
【化１】
2005500421.tif 000002
（式中、Ｇは、水素原子又はメチル基を表し、及び
Ｇ1及びＧ2は互いに独立して水素原子、メチル基を表すか又は一緒に置換基＝Ｏを表す。）
で表される少なくとも１つの活性部分を含有する。
【００５４】
同様に重要なのは、式
【化２】
2005500421.tif 000003
［式中、式中、Ｇ1及びＧ2は、独立して炭素原子数１ないし４のアルキル基を表すか又は一緒にペンタメチレン基を表し、
ＬはＯ、ＯＨ又はＯ−Ｅ1を表し；及び
Ｅ1は、炭素原子数１ないし１８のアルキル基、炭素原子数５ないし１２のシクロアルキル基又は炭素原子数７ないし１５のアラルキル基を表すか；又はＥ1は、その各々が１ないし３個のＯＨ基により脂肪族部分において置換された炭素原子数１ないし１８のアルキル基、炭素原子数５ないし１２のシクロアルキル基又は炭素原子数７ないし１５のアラルキル基を表すか；又は
ジアルキルエステル又はイソシアヌレートの式（Ｉ’）
【化３】
2005500421.tif 000004
（式中、Ｇ1及びＧ2は上で定義されたとおりであり、及び式中、Ｅ1は、１個のＯＨ基を含有し及びＴは−ＣＨ2−ＣＨ（ＯＨ）−ＣＨ2−を表す。）
で表される化合物との反応から作られるオリゴマー性又はポリマー性障害性アミン分子を表すか；又は式中、Ｅ1は１個のＯＨ基を含有し及びＴは−ＣＨ2−ＣＨ（ＯＨ）−ＣＨ2−を表すところの式（Ｉ）で表される化合物の単純なジエステル又はウレタン誘導体を表す。］
で表される基を含有する化合物である。
【００５５】
この成分の分子量はたいてい、１７０ないし１００００ｇ／ｍｏｌの範囲にあり、好ましくは５００ないし５０００ｇ／ｍｏｌである（ＧＰＣにより決定されたとおりの数平均）。
【００５６】
都合良く使用されるのは、式（ＩＩ’）
【化４】
2005500421.tif 000005
（式中、Ｔは五−又は六−員環を形成する基を表し；及び
Ｌ、Ｇ1及びＧ2は上で定義されたとおりである。）
で表される基の１個又はそれ以上を含有する化合物である。
【００５７】
上記式で表される２個又はそれ以上のニトロキシル基は、Ｅは架橋基を表すところの下に例示されるようなＴ部分をとおして架橋されることにより、同じ分子中に存在していてもよい：
【化５】
2005500421.tif 000006
。
好ましくは、Ｇ1及びＧ2は各々メチル基を表す。
【００５８】
特に技術的に重要なのは、ＬはＯ−Ｅ1を表し及びＥ1はメチレン−ＯＨ、エチレン−ＯＨ、２−プロピレン−ＯＨ又は２−メチル−２−プロピレン−ＯＨを表す場合の上記式に適合する化合物である。
【００５９】
Ｅ1がＯＨ基を含有しない場合、それは好ましくは炭素原子数１ないし１８のアルキル基又はシクロヘキシル基を表す。
【００６０】
Ｅ1が１個のＯＨ基を含有する場合、それは、好ましくは２−メチル−２−プロパノール、２−プロパノール、２，２−ジメチル−１−プロパノール、２−メチル−２−ブタノール、エタノール、１−プロパノール、１−ブタノール、１−ペンタノール、１−ヘキサノール、１−ノナノール、１−デカノール、１−ドデカノール、１−オクタデカノール、２−ブタノール、２−ペンタノール、２−エチル−１−ヘキサノール、シクロヘキサノール、シクロオクタノール、アリルアルコール、フェネチルアルコール又は１−フェニル−１−エタノールから；最も好ましくは２−メチル−２−プロパノール（＝第三ブチルアルコール）又はシクロヘキサノールから形成される炭素原子を中心とした基又はジラジカルを表す。
【００６１】
Ｅ1が２個のＯＨ基を含有する場合、それは、好ましくは、１，２−エタンジオール、１，２−プロパンジオール、１，３−プロパンジオール、１，２−ブタンジオール、１，３−ブタンジオール、１，４−ブタンジオール、２，２−ジメチル−１，３−プロパンジオール、１，２−シクロヘキサンジオール、１，３−シクロヘキサンジオール又は１，４−シクロヘキサンジオールから；最も好ましくは１，４−ブタンジオール、２，２−ジメチル−１，３−プロパンジオール、１，２−シクロヘキサンジオール、１，３−シクロヘキサンジオール又は１，４−シクロヘキサンジオールから形成される炭素原子を中心とした基又はジラジカルを表す。
【００６２】
Ｅ1が３個のＯＨ基を含有する場合、それは、好ましくは、グリセロール、１，１，１−トリス（ヒドロキシメチル）メタン、２−エチル−２−（ヒドロキシメチル−１，３−プロパンジオール）、１，２，４−ブタントリオール又は１，２、６−ヘキサントリオールから；最も好ましくはグリセロール、１，１，１−トリス（ヒドロキシメチル）メタン、２−エチル−２−（ヒドロキシメチル−１，３−プロパンジオール）から形成される炭素原子を中心とした基又はジラジカルを表す。。
【００６３】
成分（ｉ）の化合物の一部である場合、有用な立体障害性アミンは、一般式：
【化６】
2005500421.tif 000007
及び
【化７】
2005500421.tif 000008
（式中、Ｌは上で定義されたとおりであり及びＧ及びＧ1の各々は独立して水素原子又はメチル基から選択される。）
で表されるものを含有する。また含有されるのは、分子あたり１種以上の障害性アミン及び１種以上の飽和アミンオキシドを含有するアミンオキシドである。好ましくは、アルコキシアミン又はヒドロキシアルコキシアミン類の立体障害性アミンである（すなわち、Ｌは−Ｏ−Ｅ1を表すものである。）。
【００６４】
さらに好ましくは、本成分（ｉ）の化合物は、下記の（ａ’）ないし（ｔ’）類に記載されたとおりの式に適合する。
（ａ’）式（１ａ）
【化８】
2005500421.tif 000009
［式中、ｎ1は１ないし４の数であり、Ｇ及びＧ1は互いに独立して水素原子又はメチル基を表し、
Ｇ11は、Ｏ・、ヒドロキシル基、炭素原子数１ないし１８のアルコキシ基、炭素原子数５ないし１２のシクロアルコキシ基、炭素原子数７ないし１５のフェニルアルコキシ基を表すか；又はＧ11は、その各々が１ないし３個のＯＨ基により脂肪族部分において置換された炭素原子数１ないし１８のアルコキシ基、炭素原子数５ないし１２のシクロアルコキシ基、炭素原子数７ないし１５のフェニルアルコキシ基を表し；Ｇ11は好ましくは、炭素原子数１ないし１２のアルコキシ基又はシクロヘキシルオキシ基又は炭素原子数２ないし８のヒドロキシアルコキシ基、とりわけオクチルオキシ基、シクロヘキシルオキシ基又は２−ヒドロキシ−２−メチルプロポキシ基を表し、及び
Ｇ12は、ｎ1が１である場合には、水素原子、中断されていないか又は１個又はそれ以上の酸素原子、ＣＯＯ及び／又はＣＯＮＨ基により中断された炭素原子数１ないし１８のアルキル基を表すか、又はシアノエチル基、ベンゾイル基、グリシジル基、脂肪族、脂環式、芳香脂肪族、不飽和又は芳香族カルボン酸、カルバミン酸、リン含有酸の一価基又は一価シリル基、好ましくは炭素原子数２ないし１８の脂肪族カルボン酸の基、炭素原子数７ないし１５の脂環式カルボン酸の基、又は炭素原子数３ないし５のα，β−不飽和カルボン酸の基又は炭素原子数７ないし１５の芳香族カルボン酸の基を表し、前記各々のカルボン酸は、脂肪族、脂環式又は芳香族部分において、１ないし３個の−ＣＯＯＺ12基（式中、Ｚ12はＨ、炭素原子数１ないし２０のアルキル基、炭素原子数３ないし１２のアルケニル基、炭素原子数５ないし７のシクロアルキル基、フェニル基又はベンジル基を表す。）により置換され得、
Ｇ12は、ｎ1が２である場合には、炭素原子数２ないし１２のアルキレン基、炭素原子数４ないし１２のアルケニレン基、キシリレン基、脂肪族、脂環式、芳香脂肪族又は芳香族ジカルボン酸、ジカルバミン酸又はリン含有酸の二価基又は二価シリル基、好ましくは炭素原子数２ないし３６の脂肪族ジカルボン酸の基、又は炭素原子数８ないし１４の脂環式又は芳香族ジカルボン酸の基、又は炭素原子数８ないし１４の脂肪族、脂環式又は芳香族ジカルバミン酸の基を表し、前記各々のカルボン酸は、脂肪族、脂環式又は芳香族部分において、１又は２個の−ＣＯＯＺ12基により置換されていてもよく、
Ｇ12は、ｎ1が３である場合には、脂肪族、脂環式又は芳香族部分において、−ＣＯＯＺ12基により置換されていてもよい脂肪族、脂環式又は芳香族トリカルボン酸の三価基、芳香族トリカルバミン酸の三価基又はリン含有酸の三価基を表すか、又は三価シリル基、好ましくはベンゼントリカルボン酸のニトリロ三酢酸のトリアシル基を含有する基を表し、
及びＧ12は、ｎ1が３である場合には、脂肪族、脂環式又は芳香族テトラカルボン酸の四価基を表す。］
で表される化合物。
【００６５】
上述したカルボン酸基は各々の場合において、式（−ＣＯ）xＲ（式中、ｘは上のｎ1に定義したとおりであり、及びＲの意味は上で与えられた定義から生じる。）で表される基を意味する。
【００６６】
炭素原子数２０までのアルキル基は例えば、メチル基、エチル基、ｎ−プロピル基、ｎ−ブチル基、第二ブチル基、第三ブチル基、ｎ−ヘキシル基、ｎ−オクチル基、２−エチルヘキシル基、ｎ−ノニル基、ｎ−デシル基、ｎ−ウンデシル基、ｎ−ドデシル基、ｎ−トリデシル基、ｎ−テトラデシル基、ｎ−ヘキサデシル基又はｎ−オクタデシル基である。
【００６７】
炭素原子数１ないし１８のアルコキシ基Ｇ11は例えば、メトキシ基、エトキシ基、プロポキシ基、イソプロポキシ基、ブトキシ基、イソブトキシ基、ペントキシ基、イソペントキシ基、ヘキソキシ基、ヘプトキシ基、オクトキシ基、デシルオキシ基、ドデシルオキシ基、テトラデシルオキシ基、ヘキサデシルオキシ基及びオクタデシルオキシ基である。炭素原子数６ないし１２のアルコキシ基、特にヘプトキシ基及びオクトキシ基が好ましい。
【００６８】
炭素原子数５ないし１２のシクロアルコキシ基Ｇ11は例えば、シクロペントキシ基、シクロヘキソキシ基、シクロヘプトキシ基、シクロオクトキシ基、シクロデシルオキシ基及びシクロドデシルオキシ基である。炭素原子数５ないし８のシクロアルコキシ基、特にはシクロペントキシ基及びシクロヘキソキシ基が好ましい。
【００６９】
炭素原子数７ないし９のフェニルアルコキシ基は例えば、ベンジルオキシ基である。
【００７０】
１ないし３個のＯＨ基により脂肪族部分において置換された炭素原子数１ないし１８のアルコキシ基、炭素原子数５ないし１２のシクロアルコキシ基又は炭素原子数７ないし１５のフェニルアルコキシ基としてのＧ11は、好ましくは、２−メチル−２−プロパノール（第三ブタノール）、２−プロパノール、２，２−ジメチル−１−プロパノール、２−メチル−２−ブタノール、エタノール、１−プロパノール、１−ブタノール、１−ペンタノール、１−ヘキサノール、１−ノナノール、１−デカノール、１−ドデカノール、１−オクタデカノール、２−ブタノール、２−ペンタノール、２−エチル−１−ヘキサノール、シクロヘキサノール、シクロオクタノール、アリルアルコール、フェネチルアルコール又は１−フェニル−１−エタノール；１，２−エタンジオール、１，２−プロパンジオール、１，３−プロパンジオール、１，２−ブタンジオール、１，３−ブタンジオール、１，４−ブタンジオール、２，２−ジメチル−１，３−プロパンジオール、１，２−シクロヘキサンジオール、１，３−シクロヘキサンジオール又は１，４−シクロヘキサンジオール；グリセロール、１，１，１−トリス（ヒドロキシメチル）メタン、２−エチル−２−（ヒドロキシメチル−１，３−プロパンジオール）、１，２，４−ブタントリオール又は１，２、６−ヘキサントリオールから、炭素原子に結合された水素原子の引抜きにより形成された基である。
【００７１】
さらに好ましくは、Ｇ11は、２−メチル−２−プロパノール又はシクロヘキサノール、１，４−ブタンジオール、２，２−ジメチル−１，３−プロパンジオール、１，２−シクロヘキサンジオール、１，３−シクロヘキサンジオール又は１，４−シクロヘキサンジオールから形成される。最も好ましいヒドロキシ基で置換されたＧ11は、２−ヒドロキシ−２−メチルプロポキシ基である。
【００７２】
幾つかのＧ12の基の例は以下に与えられる。
【００７３】
Ｇ12がカルボン酸の一価基である場合には、それは例えば、アセチル基、カプロイル基、ステアロイル基、アクリロイル基、メタクリロイル基、ベンゾイル基又はβ−（３，５−ジ−第三ブチル−４−ヒドロキシフェニル）プロピオニル基である。
【００７４】
Ｇ12が一価シリル基である場合には、それは例えば、式−（ＣjＨ2j）−Ｓｉ（Ｚ’）2Ｚ”（式中、ｊは２ないし５の範囲にある整数であり、及びＺ’及びＺ”は互いに独立して炭素原子数１ないし４のアルキル基又は１ないし４のアルコキシ基を表す。）である。
【００７５】
Ｇ12がジカルボン酸の二価基である場合には、それは例えば、マロニル基、スクシニル基、グルタリル基、アジポイル基、スベロイル基、セバコイル基、マレオイル基、イタコニル基、フタロイル基、ジブチルマロニル基、ジベンジルマロニル基、ブチル（３，５−ジ−第三ブチル−４−ヒドロキシベンジル）マロニル基又はビシクロヘプテンジカルボニル基又は式
【化９】
2005500421.tif 000010
で表される基である。
【００７６】
Ｇ12がトリカルボン酸の三価基である場合には、それは例えば、トリメリトイル基、シトリル基又はニトリロトリアセチル基である。
【００７７】
Ｇ12がテトラカルボン酸の四価基である場合には、それは例えば、ブタン−１，２，３，４−テトラカルボン酸の又はピロメリト酸の四価基である。
【００７８】
Ｇ12がジカルバミン酸の二価基である場合には、それは例えば、ヘキサメチレンジカルバモイル又は２，４−トルイレンジカルバモイル基である。
【００７９】
好ましいのは、式中、Ｇ及びＧ1は水素原子を表し、Ｇ11は水素原子又はメチル基を表し、ｎ1は２であり及びＧ12は炭素原子数４ないし１２の脂肪族ジカルボン酸のジアシル基を表すところの式（１ａ）で表される化合物である。
【００８０】
（ｂ’）式（１ｂ）
【化１０】
2005500421.tif 000011
［式中、ｎ2は数１、２又は３であり、及びＧ、Ｇ1及びＧ11は（ａ’）の下で定義されたとおりであり、Ｇ13は水素原子、炭素原子数１ないし１２のアルキル基、炭素原子数２ないし５のヒドロキシアルキル基、炭素原子数５ないし７のシクロアルキル基、炭素原子数７ないし８のアラルキル基、炭素原子数１ないし１８のアルカノイル基、炭素原子数３ないし５のアルケノイル基、ベンゾイル基又は式
【化１１】
2005500421.tif 000012
で表される基を表し、及びＧ14は、ｎ2が１である場合には、水素原子、炭素原子数１ないし１８のアルキル基、炭素原子数３ないし８のアルケニル基、炭素原子数５ないし７のシクロアルキル基、ヒドロキシル基により、シアノ基により、アルコキシカルボニル基により又はカルバミド基により置換された炭素原子数１ないし４のアルキル基又は式−ＣＯＮＨ−Ｚで表される基を表すか、又はＧ14は、グリシジル基、式中Ｚは水素原子、メチル基又はフェニル基を表すところの式−ＣＨ2−ＣＨ（ＯＨ）−Ｚで表される又は式−ＣＯＮＨ−Ｚで表される基、又はＺ14が水素原子又は炭素原子数１ないし１８のアルキル基を表す式ＣＨ2−ＯＺ14を表し；
Ｇ14は、ｎ2が２である場合には、炭素原子数２ないし１２のアルキレン基、炭素原子数６ないし１２のアリーレン基、キシリレン基、−ＣＨ2−ＣＨ（ＯＨ）−ＣＨ2基又は−ＣＨ2−ＣＨ（ＯＨ）−ＣＨ2−Ｏ−Ｄ−Ｏ−基（式中、Ｄは、炭素原子数２ないし１０のアルキレン基、炭素原子数６ないし１５のアリーレン基、炭素原子数６ないし１２のシク
ロアルキレン基を表す。）を表すか、又は、Ｇ13がアルカノイル基、アルケノイル基又はベンゾイル基ではないことを条件として、Ｇ14は択一的に、１−オキソ−炭素原子数２ないし１２のアルキレン基、脂肪族、脂環式又は芳香族ジカルボン酸又はジカルバミン酸の二価基を表すか又は択一的に基−ＣＯ−を表し、
Ｇ14は、ｎ2が３である場合には、基
【化１２】
2005500421.tif 000013
を表し、又は、ｎ2が１である場合には、Ｇ13及びＧ14は、一緒に脂肪族、脂環式又は芳香族１，２−又は１，３−ジカルボン酸の二価基であり得る。］
で表される化合物。
【００８１】
基Ｇ13、Ｇ14及びＤの幾つかの例は以下に与えられる。
【００８２】
いずれのアルキル置換基は上の（ａ’）に定義されたとおりである。
【００８３】
いずれの炭素原子数５ないし７のシクロアルキル置換基は特に、シクロヘキシル基である。
【００８４】
炭素原子数７又は８のアラルキル基Ｇ13は特に、フェニルエチル基又はとりわけベンジル基である。
【００８５】
炭素原子数２ないし５のヒドロキシアルキル基Ｇ13は特に、２−ヒドロキシエチル基又は２−ヒドロキシプロピル基である。
【００８６】
炭素原子数１ないし１８のアルカノイル基Ｇ13は例えば、ホルミル基、アセチル基、プロピオニル基、ブチリル基、オクタノイル基、ドデカノイル基、ヘキサデカノイル基、オクタデカノイル基であるが、好ましくは、アセチル基であり、及び炭素原子数３ないし５のアルケノイル基Ｇ13は、特に、アクリロイル基である。
【００８７】
炭素原子数２ないし８のアルケニル基Ｇ14は例えば、アリル基、メタリル基、２−ブテニル基、２−ペンテニル基、２−ヘキセニル基又は２−オクテニル基である。
【００８８】
ヒドロキシル−、シアノ−、アルコキシカルボニル−又はカルバミド−置換された炭素原子数１ないし４のアルキル基としてのＧ14は例えば、２−ヒドロキシエチル基、２−ヒドロキシプロピル基、２−シアノエチル基、メトキシカルボニルメチル基、２−エトキシカルボニルエチル基、２−アミノカルボニルプロピル基又は２−（ジメチルアミノカルボニル）エチル基であり得る。
【００８９】
いずれの炭素原子数２ないし１２のアルキレン基は例えば、エチレン基、プロピレン基、２，２−ジメチルプロピレン基、テトラメチレン基、ヘキサメチレン基、オクタメチレン基、デカメチレン基又はドデカメチレン基である。
【００９０】
いずれの炭素原子数６ないし１５のアリーレン置換基は例えば、ｏ−、ｍ−又はｐ−フェニレン基、１，４−ナフチレン基又は４，４’−ジフェニレン基である。
【００９１】
炭素原子数６ないし１２のシクロアルキレン基は特に、シクロヘキシレン基である。
【００９２】
１−オキソ−炭素原子数２ないし１２のアルキレン基としてのＧ14は好ましくは、基
【化１３】
2005500421.tif 000014
である。
【００９３】
（ｃ’）式（１ｃ）
【化１４】
2005500421.tif 000015
（式中、ｎ3は数１又は２であり、及びＧ、Ｇ1及びＧ11は（ａ’）の下で定義されたとおりであり、ｎ3が１である場合には、Ｇ15及びＧ’15は独立して炭素原子数１ないし１２のアルキル基、炭素原子数２ないし１２のアルケニル基、炭素原子数７ないし１２のアラルキル基を表し、又はＧ15はまた水素原子を表すか、又はＧ15及びＧ’15は一緒に炭素原子数２ないし８のアルキレン基、炭素原子数５ないし１５のアルケニレン基、炭素原子数２ないし８のヒドロキシアルキレン基又は炭素原子数４ないし２２のアシルオキシアルキレン基を表し、及びｎ3が２である場合には、Ｇ15及びＧ’15は一緒に（−ＣＨ2）2Ｃ（ＣＨ2−）2基を表す。）
で表される化合物。
【００９４】
炭素原子数２ないし８のアルキレン基又は炭素原子数２ないし８のヒドロキシアルキレン基Ｇ15及びＧ’15は例えば、エチレン基、１−メチルエチレン基、プロピレン基、２−エチルプロピレン基又は２−エチル−２−ヒドロキシメチルプロピレン基である。
【００９５】
炭素原子数４ないし２２のアシルオキシアルキレン基Ｇ15及びＧ’15は例えば、２−エチル−２−アセトキシメチルプロピレン基である。
【００９６】
（ｄ’）式（１ｄ−１）、（１ｄ−２）又は（１ｄ−３）、
【化１５】
2005500421.tif 000016
【化１６】
2005500421.tif 000017
【化１７】
2005500421.tif 000018
［式中、ｎ4は数１又は２であり、Ｇ、Ｇ1及びＧ11は（ａ’）の下で定義されたとおりであり、Ｇ16は、水素原子、炭素原子数１ないし１２のアルキル基、アリル基、ベンジル基、グリシジル基又は炭素原子数２ないし６のアルコキシアルキル基を表し、及びｎ4が１である場合には、Ｇ17は、水素原子、炭素原子数１ないし１２のアルキル基、炭素原子数３ないし５のアルケニル基、炭素原子数７ないし９のアラルキル基、炭素原子数５ないし７のシクロアルキル基、炭素原子数２ないし４のヒドロキシアルキル基、炭素原子数２ないし６のアルコキシアルキル基、炭素原子数６ないし１０のアリール基、グリシジル基又は式−（ＣＨ2）p−ＣＯＯ−Ｑ又は−（ＣＨ2）p−Ｏ−ＣＯ−Ｑ（式中、ｐは１又は２であり、及びＱは炭素原子数１ないし４のアルキル基又はフェニル基を表す。）で表される基を表し、及びｎ4が２である場合には、Ｇ17は、炭素原子数２ないし１２のアルキレン基、炭素原子数４ないし１２のアルケニレン基、炭素原子数６ないし１２のアリーレン基、式−（ＣＨ2）−ＣＨ（ＯＨ）−ＣＨ2−Ｏ−Ｄ’ −Ｏ−ＣＨ2−ＣＨ（ＯＨ）−ＣＨ2−（式中、Ｄ’は炭素原子数２ないし１０のアルキレン基、炭素原子数６ないし１５のアリーレン基又は炭素原子数６ないし１２のシクロアルキレン基を表す。）で表される基、又は式−ＣＨ2ＣＨ（ＯＤ”）ＣＨ2−（ＯＣＨ2−ＣＨ（ＯＤ”）ＣＨ2）2−（式中、Ｄ”は水素原子、炭素原子数１ないし１８のアルキル基、アリル基、ベンジル基、炭素原子数２ないし１２のアルカノイル基又はベンゾイル基を表す。）で表される基を表し、
Ｔ1及びＴ2は、互いに独立して水素原子、炭素原子数１ないし１８のアルキル基又は未置換の又はハロゲン−又は炭素原子数１ないし４のアルキル基により置換された炭素原子数６ないし１０のアリール基又は炭素原子数７ないし９のアラルキル基を表すか、又は
Ｔ1及びＴ2はそれらを結合する炭素原子と一緒に炭素原子数５ないし１４のシクロアルカン環を形成する。］
で表される化合物。
【００９７】
いずれの炭素原子数１ないし１２のアルキル置換基は例えば、メチル基、エチル基、ｎ−プロピル基、ｎ−ブチル基、第二ブチル基、第三ブチル基、ｎ−ヘキシル基、ｎ−オクチル基、２−エチルヘキシル基、ｎ−ノニル基、ｎ−デシル基、ｎ−ウンデシル基又はｎ−ドデシル基である。
【００９８】
いずれの炭素原子数１ないし１８のアルキル置換基は例えば、上述の基及び他には例えば、ｎ−トリデシル基、ｎ−テトラデシル基、ｎ−ヘキサデシル基又はｎ−オクタデシル基であり得る。
【００９９】
いずれの炭素原子数２ないし６のアルコキシアルキル置換基は例えば、メトキシメチル基、エトキシメチル基、プロポキシメチル基、第三ブトキシメチル基、エトキシエチル基、エトキシプロピル基、ｎ−ブトキシエチル基、第三ブトキシエチル基、イソプロポキシエチル基又はプロポキシプロピル基である。
【０１００】
炭素原子数３ないし５のアルケニル基Ｇ17は例えば、１−プロペニル基、アリル基、メタリル基、２−ブテニル基又は２−ペンテニル基である。
【０１０１】
炭素原子数７ないし９のアラルキル基Ｇ17、Ｔ1及びＴ2は特には、フェネチル基又はとりわけベンジル基である。Ｔ1及びＴ2が炭素原子と一緒にシクロアルカン環を形成する場合には、例えば、シクロペンタン、シクロヘキサン、シクロオクタン又はシクロドデカン環である。
【０１０２】
炭素原子数２ないし４のヒドロキシアルキル基Ｇ17は例えば、２−ヒドロキシエチル基、２−ヒドロキシプロピル基、２−ヒドロキシブチル基又は４−ヒドロキシブチル基である。
【０１０３】
炭素原子数６ないし１０のアリール基Ｇ17、Ｔ1及びＴ2は特には、未置換の又はハロゲン原子又は炭素原子数１ないし４のアルキル基により置換されたフェニル基又はα−又はβ−ナフチル基である。
【０１０４】
炭素原子数２ないし１２のアルキレン基Ｇ17は例えば、エチレン基、プロピレン基、２，２−ジメチルプロピレン基、テトラメチレン基、ヘキサメチレン基、オクタメチレン基、デカメチレン基又はドデカメチレン基である。
【０１０５】
炭素原子数４ないし１２のアルキレン基Ｇ17は特には、２−ブテニレン基、２−ペンテニレン基又は３−ヘキセニレン基である。
【０１０６】
炭素原子数６ないし１２のアリーレン基Ｇ17は例えば、ｏ−、ｍ−又はｐ−フェニレン基、１，４−ナフチレン基又は４，４’−ジフェニレン基である。
【０１０７】
炭素原子数２ないし１２のアルカノイル基Ｄ”は例えば、プロピオニル基、ブチリル基、オクタノイル基、ドデカノイル基であるが、好ましくはアセチル基である。
【０１０８】
炭素原子数２ないし１０のアルキレン基、炭素原子数６ないし１５のアリーレン基又は
炭素原子数６ないし１２のシクロアルキレン基Ｄ’は例えば、（ｂ’）の下でＤに与えられた定義の一つである。
【０１０９】
（ｅ’）式（１ｅ）
【化１８】
2005500421.tif 000019
［式中、ｎ5は、数１又は２であり、及びＧ18は式
【化１９】
2005500421.tif 000020
又は
【化２０】
2005500421.tif 000021
（式中、Ｇ及びＧ11は、（ａ’）の下で定義されたとおりであり、及びＧ1及びＧ2は水素原子、メチル基を表すか又は、一緒に置換基＝Ｏを表し、
Ｅは−Ｏ−又は−ＮＤ”’−を表し、
Ａは炭素原子数２ないし６のアルキレン基又は−（ＣＨ2）3−Ｏ−を表し及び
ｘ1は数０又は１であり、
Ｄ”’は水素原子、炭素原子数１ないし１２のアルキル基、炭素原子数２ないし１２のアルキレン−Ｎ（ＤV）2基、炭素原子数２ないし５のヒドロキシアルキル基又は炭素原子数５ないし７のシクロアルキル基を表し、
式中のＤVは独立して水素原子又はブチル基を表し、
Ｇ19はＧ18と同一であるか又は基−Ｎ（Ｇ21）（Ｇ22）、−ＯＧ23、−Ｎ（Ｈ）（ＣＨ2ＯＧ23）又は−Ｎ（ＣＨ2ＯＧ23）2の一つであり、
ｎ5が１である場合には、Ｇ20は、Ｇ18はＧ19と同一であり、及びｎ5が２である場合には、−Ｅ−ＤIV−Ｅ−基（式中、ＤIVは、炭素原子数２ないし８のアルキレン基又は１又は２個の−ＮＧ21−基により中断された炭素原子数２ないし８のアルキレン基を表す。）を表し、
Ｇ21は、水素原子、炭素原子数１ないし１２のアルキル基、シクロヘキシル基、ベンジル基又は炭素原子数１ないし４のヒドロキシアルキル基又は式
【化２１】
2005500421.tif 000022
又は
【化２２】
2005500421.tif 000023
で表される基を表し、
Ｇ22は炭素原子数１ないし１２のアルキル基、シクロヘキシル基、ベンジル基又は炭素原子数１ないし４のヒドロキシアルキル基を表し、及び
Ｇ23は水素原子、炭素原子数１ないし１２のアルキル基又はフェニル基を表すか、又はＧ21及びＧ22は一緒に炭素原子数４又は５のアルキレン基又は炭素原子数４又は５のオキサアルキレン基、例えば−ＣＨ2ＣＨ2−Ｏ−ＣＨ2ＣＨ2−、又は式−ＣＨ2ＣＨ2−Ｎ（Ｇ11）−ＣＨ2ＣＨ2−で表される基を表す。）で表される基を表す。］
で表される化合物。
【０１１０】
式（１ｅ）における幾つかの変化可能可能な基の幾つかの例は以下に与えられる。
【０１１１】
いずれの炭素原子数１ないし１２のアルキル置換基は例えば、メチル基、エチル基、ｎ−プロピル基、ｎ−ブチル基、第二ブチル基、第三ブチル基、ｎ−ヘキシル基、ｎ−オクチル基、２−エチルヘキシル基、ｎ−ノニル基、ｎ−デシル基、ｎ−ウンデシル基又はｎ−ドデシル基である。
【０１１２】
いずれのヒドロキシアルキル置換基は例えば、２−ヒドロキシエチル基、２−ヒドロキシプロピル基、３−ヒドロキシプロピル基、２−ヒドロキシブチル基又は４−ヒドロキシブチル基である。
【０１１３】
いずれの炭素原子数５ないし７のシクロアルキル置換基は例えば、シクロペンチル基、シクロヘキシル基又はシクロヘプチル基である。シクロヘキシル基が好ましい。
【０１１４】
炭素原子数２ないし６のアルキレン基Ａは例えば、エチレン基、プロピレン基、２，２−ジメチルプロピレン基、テトラメチレン基又はヘキサメチレン基である。
【０１１５】
Ｇ21及びＧ22は一緒に炭素原子数４又は５のアルキレン基又はオキサアルキレン基を表す場合、それらは例えば、テトラメチレン基、ペンタメチレン基又は３−オキサペンタメチレン基である。
【０１１６】
（ｆ’）式（１ｆ）
【化２３】
2005500421.tif 000024
（式中、Ｇ11は（ａ’）の下で定義されたとおりである。）
で表される化合物。
【０１１７】
（ｇ’）繰り返し構造単位が２，２，６，６−テトラアルキルピペリジニル基を含有するオリゴマー又はポリマー化合物、特にポリエステル、ポリエーテル、ポリアミド、ポリアミン、ポリウレタン、ポリウレア、ポリアミノトリアジン、ポリ（メタ）アクリレート、ポリ（メタ）アクリルアミド及びそのような基を含有するこれらのコポリマー。
【０１１８】
この類からの２，２，６，６−ポリアルキルピペリジン化合物の例は、以下の式で表される化合物である。ｍ1ないしｍ14は２ないしおよそ２００の数であり、好ましくは２ないし１００であり、例えば２ないし５０、２ないし４０、３ないし４０又は４ないし１０である。
【０１１９】
以下に列挙されるオリゴマー又はポリマー化合物における自由原子価を飽和する末端基の意味は、前記化合物の調製に使用される方法による。末端基はさらに、化合物の合成後にまた変性され得る。
【０１２０】
ポリマー化合物の例は：
１）式（１ｇ）
【化２４】
2005500421.tif 000025
（式中、Ｇ24、Ｇ25、Ｇ26、Ｇ27及びＧ28は互いに独立して直接結合又は炭素原子数１ないし１０のアルキレン基を表し、Ｇ11は（ａ’）の下で定義されたとおりであり及びｍ17は１ないし５０の数である。）
で表される化合物。
【０１２１】
式（１ｇ）で表される化合物において、＞Ｃ＝Ｏ基に結合した末端基は例えば、
【化２５】
2005500421.tif 000026
であり得及び酸素原子に結合した末端基は例えば、
【化２６】
2005500421.tif 000027
であり得る。
【０１２２】
２）式（２ｇ）
【化２７】
2005500421.tif 000028
［式中、記号ｍ18は１ないし１５の範囲にあり；
Ｒ12は、炭素原子数２ないし１２のアルキレン基、炭素原子数４ないし１２のアルケニレン基、炭素原子数５ないし７のシクロアルキレン基、炭素原子数５ないし７のシクロアルキレン−ジ（炭素原子数１ないし４のアルキレン）基、炭素原子数１ないし４のアルキレンジ（炭素原子数５ないし７のシクロアルキレン）基、フェニレンジ（炭素原子数１ないし４のアルキレン）基又は１，４−ピペラジンジイル基により、−Ｏ−により又はＸ1が炭素原子数１ないし１２のアシル基又は（炭素原子数１ないし１２のアルコキシ）カルボニル基であるか又は水素原子を除いて以下に与えられるＲ14の定義の一つを有する＞Ｎ−Ｘ1により中断された炭素原子数４ないし１２のアルケニレン基を表すか；又はＲ12は式（２ｇ’）又は（２ｇ”）
【化２８】
2005500421.tif 000029
で表される基を表し；
Ｘ2は、炭素原子数１ないし１８のアルキル基、未置換の又は１、２又は３個の炭素原子数１ないし４のアルキル基により置換された炭素原子数５ないし１２のシクロアルキル基；未置換の又は１、２又は３個の炭素原子数１ないし４のアルキル基又は炭素原子数１ないし４のアルコキシ基により置換されたフェニル基；未置換の又はフェニル基上で１、２又は３個の炭素原子数１ないし４のアルキル基により置換された炭素原子数７ないし９のフェニルアルキル基を表し；及び
基Ｘ3は、互いに独立して炭素原子数２ないし１２のアルキレン基を表し；
基Ａは互いに独立して−ＯＲ13−、−Ｎ（Ｒ14）（Ｒ15）又は式（２ｇ”’）
【化２９】
2005500421.tif 000030
で表される基を表し；
同一であるか又は異なるＲ13、Ｒ14及びＲ15は、水素原子、炭素原子数１ないし１８のアルキル基、未置換の又は１、２又は３個の炭素原子数１ないし４のアルキル基により置換された炭素原子数５ないし１２のシクロアルキル基；炭素原子数３ないし１８のアルケニル基、未置換の又は１、２又は３個の炭素原子数１ないし４のアルキル基又は炭素原子数１ないし４のアルコキシ基により置換されたフェニル基；未置換の又はフェニル基上で１、２又は３個の炭素原子数１ないし４のアルキル基により置換された炭素原子数７ないし９のフェニルアルキル基；−ＯＨにより、炭素原子数１ないし８のアルコキシ基により、ジ（炭素原子数１ないし４のアルキル）アミノ基により又はＹが−Ｏ−、−ＣＨ2−、−ＣＨ2ＣＨ2−又は＞Ｎ−ＣＨ3であるところの式（２ｇIV）
【化３０】
2005500421.tif 000031
により２、３又は４位において置換されたテトラヒドロフルフリル基又は炭素原子数２ないし４のアルキル基を表し；
又は−Ｎ（Ｒ14）（Ｒ15）は付加的に式（２ｇIV）で表される基を表し；
Ｘは−Ｏ−又は＞Ｎ−Ｒ16を表し；
Ｒ16は、水素原子、炭素原子数１ないし１８のアルキル基、炭素原子数３ないし１８のアルケニル基、未置換の又は１、２又は３個の炭素原子数１ないし４のアルキル基により置換された炭素原子数５ないし１２のシクロアルキル基；未置換の又はフェニル基上で１、２又は３個の炭素原子数１ないし４のアルキル基により置換された炭素原子数７ないし９のフェニルアルキル基；テトラヒドロフルフリル基、式（２ｇV）
【化３１】
2005500421.tif 000032
で表される基、又は−ＯＨ、炭素原子数１ないし８のアルコキシ基、ジ（炭素原子数１ないし４のアルキル）アミノ基又は式（２ｇIV）で表される基により２、３又は４位上で置換された炭素原子数２ないし４のアルキル基を表し；
Ｒ11は、Ｒ16に与えられた定義の一つを有し；及び
基Ｂは、互いに独立してＡに与えられた定義の一つをを有する。］
で表される化合物。
後述の化合物（ｊ）のような化合物（２ｇ）は、米国特許第６，１１７，９９５号明細書に記載されている。
【０１２３】
式（３ｇ）
【化３２】
2005500421.tif 000033
［式中、Ｇ11は、（ａ’）の下で定義されたとおりであり、Ｇ29及びＧ32は、互いに独立して直接結合又は−Ｎ（Ｘ1）−ＣＯ−Ｘ2−ＣＯ−Ｎ（Ｘ3）−基（式中、Ｘ1及びＸ3は互いに独立して水素原子、炭素原子数１ないし８のアルキル基、炭素原子数５ないし１２のシクロアルキル基、フェニル基、炭素原子数７ないし９のフェニルアルキル基又は式
【化３３】
2005500421.tif 000034
で表される基を表し、及びＸ2は直接結合又は炭素原子数１ないし４のアルキレン基を表し、Ｇ30、Ｇ31、Ｇ34及びＧ35は互いに独立して水素原子、炭素原子数１ないし３０のアルキル基、炭素原子数５ないし１２のシクロアルキル基又はフェニル基を表す。）を表し、Ｇ33は、水素原子、炭素原子数１ないし３０のアルキル基、炭素原子数５ないし１２のシクロアルキル基、炭素原子数７ないし９のフェニルアルキル基、フェニル基又は式（３ｇ）で表される基を表し、及びｍ19は１ないし５０の数である。］
で表される化合物。
【０１２４】
式（３ｇ）で表される化合物において、２，５−ジオキソピロリジン環に結合した末端基は、例えば水素原子であり得、及び−Ｃ（Ｇ34）（Ｇ35）−基に結合した末端基は、例えば
【化３４】
2005500421.tif 000035
又は
【化３５】
2005500421.tif 000036
であり得る。
【０１２５】
４）式（４ｇ）で表されるポリアミンと塩化シアヌルとの反応により得られた中間体生成物を、式（４ｇ’）で表される化合物と反応させることにより得られ得る生成物
【化３６】
2005500421.tif 000037
（式中、ｍ’20、ｍ”20及びｍ”’20は互いに独立して２ないし１２の数であり、Ｇ36は、水素原子、炭素原子数１ないし１２のアルキル基、炭素原子数５ないし１２のシクロアルキル基、フェニル基又は炭素原子数７ないし９のフェニルアルキル基を表し、及び
Ｇ11は、（ａ’）の下で定義されたとおりである。）。
【０１２６】
一般的に、上述の反応生成物は、例えば以下の３つの式で表される化合物により表される。それはまた、これら３つの化合物の混合物の形態でもあり得る：
【化３７】
2005500421.tif 000038
。
【０１２７】
５）式（５ｇ）
【化３８】
2005500421.tif 000039
（式中、Ｇ11は、（ａ’）の下で定義されたとおりであり、Ｇ37は、炭素原子数１ないし１０のアルキル基、炭素原子数５ないし１２のシクロアルキル基、炭素原子数１ないし４のアルキル基で置換された炭素原子数５ないし１２のシクロアルキル基、フェニル基又は炭素原子数１ないし１０のアルキル基で置換されたフェニル基を表し、Ｇ38は、炭素原子数３ないし１０のアルキレン基を表し及びｍ21は１ないし５０の数である。）
で表される化合物。
【０１２８】
式（５ｇ）で表される化合物において、ケイ素原子に結合された末端基は例えば、（Ｇ37）3Ｓｉ−Ｏ−であり得、及び酸素原子に結合された末端基は例えば、−Ｓｉ（Ｇ37）3であり得る。
【０１２９】
ｍ21が３ないし１０の数である、すなわち、構造式中に示される自由原子価がそして直接結合を形成する場合には、式（５ｇ）で表される化合物はまた環状化合物の形態にあり得る。
【０１３０】
６）式（６ｇ）
【化３９】
2005500421.tif 000040
（式中、Ｅは、（ｅ’）の下で定義されたとおりの−Ｏ−又は−ＮＤ”’−を表し、Ｔ3は、エチレン基又は１，２−プロピレン基を表し、アルキルアクリレート又はメタクリレートとのα−オレフィンコポリマー；好ましくは、エチレンとエチルアクリレートのコポリマーから誘導された繰り返し構造単位を表し、及び式中ｋは２ないし１００である。）で表される化合物。
【０１３１】
７）式（７ｇ）
【化４０】
2005500421.tif 000041
［式中、ｍは１ないし１００であり；
Ｇ50は、炭素原子数１ないし１８の直線状の又は枝分れ鎖アルキレン基、炭素原子数５ないし８のシクロアルキレン基、炭素原子数５ないし８のシクロアルケニレン基、炭素原子数３ないし１８のアルケニレン基、フェニル基により又は１個又は２個の炭素原子数１ないし４のアルキル基により置換されたフェニル基により置換された炭素原子数１ないし４の直線状の又は枝分れ鎖アルキレン基を表し（但し、式（７ｇ）において連続する障害性アミン部分は、ヘッドトゥヘッド（ｈｅａｄ  ｔｏ  ｈｅａｄ）又はヘッドトゥテイル（ｈｅａｄ  ｔｏ  ｔａｉｌ）のどちらかの型で方向付けされ得る。）；
Ｔ4は水素原子を表し又は
Ｔ4は
【化４１】
2005500421.tif 000042
を表し；
Ｇ55は、炭素原子数１ないし１８の直線状の又は枝分れ鎖アルキレン基、炭素原子数５ないし８のシクロアルキレン基又はシクロアルケニレン基、フェニレン基又は５−アミノ−１−アミノメチル−１，３，３−トリメチルシクロヘキサン及び−ＮＨ−キシリレン−ＮＨ−を包含する炭素原子数２ないし１８の−ＮＨ−アルキレン−ＮＨ−を表し；
Ｔ5は炭素原子数１ないし４のアルキル基；
【化４２】
2005500421.tif 000043
；又は
【化４３】
2005500421.tif 000044
を表す。］
で表される化合物。
上で示されたオリゴマー及びポリマー化合物において、アルキル基の例は、メチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、ヘプタデシル基、オクタデシル基、エイコシル及びドコシル基であり；
シクロアルキル基の例は、シクロペンチル基、シクロヘキシル基、シクロヘプチル基及びシクロオクチル基であり；
炭素原子数７ないし９のフェニルアルキル基の例はベンジル基であり；及び
アルキレン基の例は、エチレン基、プロピレン基、トリメチレン基、テトラメチレン基、ペンタメチレン基、２，２−ジメチルトリメチレン基、ヘキサメチレン基、トリメチルヘキサメチレン基、オクタメチレン基及びデカメチレン基である。
【０１３２】
（ｈ’）式（１ｈ）
【化４４】
2005500421.tif 000045
（式中、ｎ6は数１又は２であり、Ｇ及びＧ11は、（ａ’）の下で定義されたとおりであり、Ｇ14は、（ｂ’）の下で定義されたとおりであるが、Ｇ14は、−ＣＯＮＨ−Ｚ及び−ＣＨ2−ＣＨ（ＯＨ）−ＣＨ2−Ｏ−Ｄ−Ｏ−であり得ない。）
）で表される化合物。
【０１３３】
（ｉ’）式（１ｉ）
【化４５】
2005500421.tif 000046
［式中、基Ｇ39は、互いに独立して式（１ｉ−１）
【化４６】
2005500421.tif 000047
（式中、Ｇ40は、炭素原子数１ないし１２のアルキル基又は炭素原子数５ないし１２のシクロアルキル基を表し、Ｇ41は、炭素原子数２ないし１２のアルキレン基を表し及びＧ42は、上記Ｇ11に定義されたとおりである。）で表される基を表す。］で表される化合物。
【０１３４】
アルキル基は例えば、炭素原子数１ないし４のアルキル基、特にメチル基、エチル基、プロピル基又はブチル基である。
【０１３５】
シクロアルキル基は好ましくはシクロヘキシル基である。
【０１３６】
アルキレン基は例えば、エチレン基、プロピレン基、トリメチレン基、テトラメチレン基、ペンタメチレン基、２，２−ジメチルトリメチレン基又はヘキサメチレン基である。
【０１３７】
アルケニル基は好ましくはアリル基である。
【０１３８】
フェニルアルキル基は好ましくはベンジル基である。
【０１３９】
アシル基は好ましくはアセチル基である。
【０１４０】
（ｊ’）式（１ｊ）
【化４７】
2005500421.tif 000048
［式中、Ｇ、Ｇ11は上で定義されたとおりであり及び
ｎ7が１である場合には、Ｔ7は、水素原子、炭素原子数１ないし１２のアルキル基、炭素原子数３ないし５のアルケニル基、炭素原子数７ないし９のアラルキル基、炭素原子数５ないし７のシクロアルキル基、炭素原子数２ないし４のヒドロキシアルキル基、炭素原子数２ないし６のアルコキシアルキル基、炭素原子数６ないし１０のアリール基、グリシジル基、式−（ＣＨ2）t−ＣＯＯ−Ｑ又は−（ＣＨ2）t−Ｏ−ＣＯ−Ｑ（式中、ｔは１又は２であり、及びＱは炭素原子数１ないし４のアルキル基又はフェニル基を表す。）で表される基を表すか；又は
ｎ7が２である場合には、Ｔ7は、炭素原子数２ないし１２のアルキレン基、炭素原子数６ないし１２のアリーレン基、基−ＣＨ2ＣＨ（ＯＨ）−ＣＨ2−Ｏ−Ｘ−Ｏ−ＣＨ2−ＣＨ（ＯＨ）−ＣＨ2−（式中、Ｘは炭素原子数２ないし１０のアルキレン基、炭素原子数６ないし１５のアリーレン基又は炭素原子数６ないし１２のシクロアルキレン基を表す。）又は基−ＣＨ2ＣＨ（ＯＺ’）ＣＨ2−（ＯＣＨ2−ＣＨ（ＯＺ’）ＣＨ2）2−（式中、Ｚ’は水素原子、炭素原子数１ないし１８のアルキル基、アリル基、ベンジル基、炭素原子数２ないし１２のアルカノイル基又はベンゾイル基を表す。）を表す。］
で表される化合物。
【０１４１】
（ｋ’）式（１ｋ）
【化４８】
2005500421.tif 000049
（式中、Ｇ、Ｇ11は上で定義されたとおりである。）
で表される化合物。
【０１４２】
（ｌ’）式（１ｌ）
【化４９】
2005500421.tif 000050
（式中、Ｇ、Ｇ11は上で定義されたとおりである。）
で表される化合物。
【０１４３】
（ｍ’）式（１ｍ）
【化５０】
2005500421.tif 000051
［式中、Ｇは上で定義されたとおりであり、ｎ8は１、２又は３であり、ｎ8が１である場合には、Ｇ51は−Ｇ50−Ｏ−ＣＯ−Ｇ56を表し；Ｇ52は−Ｏ−ＣＯ−Ｇ56を表し；及びＧ53は水素原子を表し；式中Ｇ56はアルキル基又は−ＮＨ−炭素原子数１ないし１８のアルキル基又は−ＮＨ−炭素原子数５ないし８のシクロアルキル基を表し；
ｎ8が２である場合には、Ｇ51は炭素原子数１ないし１８のアルキレン基、炭素原子数３ないし１８のヒドロキシアルキレン基、炭素原子数５ないし８のシクロアルキレン基、炭素原子数５ないし８のシクロアルケニレン基又はヒドロキシシクロアルキレン基、炭素原子数３ないし１８のアルケニレン基、又は炭素原子数１ないし４の直線状又は枝分れ鎖アルキレン基又はフェニル基により又は１個又は２個の炭素原子数１ないし４のアルキル基で置換されたフェニル基により置換された炭素原子数２ないし４のヒドロキシアルキレン基を表すか；又はＧ51は脂肪族、脂環式、芳香脂肪族又は芳香族ジカルボン酸の又はジカルバミン酸二価アシル基を表し、好ましくは、炭素原子数２ないし１８の脂肪族ジカルボン酸の、又は炭素原子数８ないし１４の脂環式又は芳香族ジカルボン酸のアシル基を表し、
ｎ8が３である場合には、Ｇ51は炭素原子数１ないし１８のアルカントリイル基、炭素原子数３ないし１８のヒドロキシアルカントリイル基、炭素原子数５ないし８のシクロアルカントリイル基、炭素原子数５ないし８のシクロアルケントリイル基、炭素原子数３ないし１８のアルケントリイル基、フェニル基により又は１個又は２個の炭素原子数１ないし４のアルキル基により置換されたフェニル基により置換された炭素原子数１ないし４の直線状又は枝分れ鎖アルカントリイル基を表し；
ｎ8が２又は３である場合には、Ｇ52は水素原子；−Ｏ−Ｇ12；−Ｎ（Ｇ13）Ｇ14；−Ｏ−Ｇ15；−ＣＯＯ−Ｔ7を表すか；又は式
【化５１】
2005500421.tif 000052
【化５２】
2005500421.tif 000053
で表される基の一つを表し、
及び
Ｇ53は水素原子を表すか又は、Ｇ52が−Ｏ−Ｇ15である場合にはＯ−Ｇ’15を表すか；又はＧ52及びＧ53は一緒に＝Ｏを表すか；又は式
【化５３】
2005500421.tif 000054
で表される基を表し、
式中、ｎ1が１である場合には、Ｇ11及びＧ12は上記（ａ’）の下で定義されたとおりであり；ｎ2が１である場合には、Ｇ13及びＧ14は上記（ｂ’）の下で定義されたとおりであり；ｎ3が１である場合には、Ｇ15及びＧ’15は上記（ｃ’）の下で定義されたとおりであり；Ｇ18、Ｇ19、Ａ、Ｅ、ＤIV、ｘ1は、上記（ｅ’）の下で定義されたとおりであり；ｎ7が１である場合には、Ｔ7は上記（ｊ’）の下で定義されたとおりであり；ｎ1が２である場合には、Ｇ54は（ａ’）の下でＧ12に定義されたとおりであり；ｎ2が２である場合には、Ｇ55は（ｂ’）の下でＧ14に定義されたとおりであり；ｎ7が２である場合には、Ｇ56は（ｊ’）の下でＴ7に定義されたとおりである。］
で表される化合物。
【０１４４】
アシル基は、好ましくは炭素原子数２ないし１８のカルボン酸の残基であり；例えば、一価アシル基の例は、脂肪族又は不飽和脂肪族カルボン酸又はカルバミン酸のアシル基、脂環式カルボン酸又はカルバミン酸のアシル基、又はアセチル基、プロピオニル基、ブチリル基、（メタ）アクリロイル基並びにステアロイル基、ベンゾイル基、シンナモイル基のような芳香族酸のアシル基を包含し；脂肪族又は不飽和脂肪族ジカルボン酸又はジカルバミン酸、又は脂環式ジカルボン酸又はジカルバミン酸の二価アシル基、又はシュウ酸、マレイン酸、コハク酸、フタル酸等のような芳香族ジカルボン酸の二価アシル基；脂肪族又は不飽和脂肪族、又は脂環式トリカルボン酸又はトリカルバミン酸の三価アシル基、又は芳香族トリカルボン酸又はトリカルバミン酸の三価アシル基、又は１，３，５−トリス［６−カルボキシアミノヘキシル］−２，４，６−トリオキソ−ｓ−トリアジンのような炭素原子数１２ないし２４のシアヌル酸のトリス（アルキルカルバミン酸）誘導体の三価アシル基、又は１，２，３，４−ブタンテトラカルボン酸、１，２，３，４−ブテ−２−エンテトラカルボン酸、１，２，３，５−ペンタンテトラカルボン酸及び１，２，４，５−ペンタンテトラカルボン酸の四価アシル基である。
【０１４５】
アルキル基はたいてい、示されない限り、炭素原子数１ないし１８のアルキル基である。シクロアルキル基はたいてい、炭素原子数５ないし１２であり及び好ましくはシクロペンチル基、シクロヘキシル基、シクロヘプチル基、シクロオクチル基、シクロドデシル基を表す。アリール基は好ましくはフェニル基である。
【０１４６】
式中のＬが−Ｏを表す成分（ｉ）のニトロキシル障害性アミンは例えば、ＷＯ９９／０５１０８に開示されるものである。
【０１４７】
式中のＬが−Ｏを表す成分（ｉ）のニトロキシルの典型的なものは、ビス（１−オキシル−２，２，６，６−テトラメチルピペリジニ−４−イル）セバケート、４−ヒドロキシ−１−オキシル−２，２，６，６−テトラメチルピペリジン、４−エトキシ−１−オキシル−２，２，６，６−テトラメチルピペリジン、４−プロポキシ−１−オキシル−２，２，６，６−テトラメチルピペリジン、４−アセトアミド−１−オキシル−２，２，６，６−テトラメチルピペリジン、１−オキシル−２，２，６，６−テトラメチルピペリジン、１−オキシル−２，２，６，６−テトラメチルピペリジノ−４−オン、１−オキシル−２，２，６，６−テトラメチルピペリジニ−４−イルアセテート、１−オキシル−２，２，６，６−テトラメチルピペリジニ−４−イル ２−エチルヘキサノエート、１−オキシル−２，２，６，６−テトラメチルピペリジニ−４−イルステアレート、１−オキシル−２，２，６，６−テトラメチルピペリジニ−４−イルベンゾエート、１−オキシル−２，２，６，６−テトラメチルピペリジニ−４−イル  ４−t−ブチル−ベンゾエート、ビス（１−オキシル−２，２，６，６−テトラメチルピペリジニ−４−イル）スクシネート、ビス（１−オキシル−２，２，６，６−テトラメチルピペリジニ−４−イル）アジペート、ビス（１−オキシル−２，２，６，６−テトラメチルピペリジン−４−イル）ｎ−ブチルマロネート、ビス（１−オキシル−２，２，６，６−テトラメチルピペリジニ−４−イル）フタレート、ビス（１−オキシル−２，２，６，６−テトラメチルピペリジニ−４−イル）イソフタレート、ビス（１−オキシル−２，２，６，６−テトラメチルピペリジニ−４−イル）テレフタレート、ビス（１−オキシル−２，２，６，６−テトラメチルピペリジニ−４−イル）ヘキサヒドロテレフタレート、Ｎ，Ｎ’−ビス（１−オキシル−２，２，６，６−テトラメチルピペリジニ−４−イル）アジパミド、Ｎ−（１−オキシル−２，２，６，６−テトラメチルピペリジニ−４−イル）カプロラクタム、Ｎ−（１−オキシル−２，２，６，６−テトラメチルピペリジニ−４−イル）ドデシルスクシンイミド、２，４，６−トリス−［Ｎ−ブチル−Ｎ−（１−オキシル−２，２，６，６−テトラメチルピペリジニ−４−イル）］−ｓ
−トリアジン、４，４’−エチレンビス（１−オキシル−２，２，６，６−テトラメチルピペラジノ−３−オン）、２−オキシル−１，１，３，３−テトラメチル−２−イソベンザゾール、１−オキシル−２，２，５，５−テトラメチルピロリジン、及びＮ，Ｎ−ビス−（１，１，３，３−テトラメチルブチル）ニトロキシドを包含する。
【０１４８】
成分（ｉ）のニトロキシル安定剤は例えば、ビス（１−オキシル−２，２，６，６−テトラメチルピペリジニ−４−イル）セバケート、４−ヒドロキシ−１−オキシル−２，２，６，６−テトラメチルピペリジン、４−エトキシ−１−オキシル−２，２，６，６−テトラメチルピペリジン、４−プロポキシ−１−オキシル−２，２，６，６−テトラメチルピペリジン、４−アセトアミド−１−オキシル−２，２，６，６−テトラメチルピペリジン、１−オキシル−２，２，６，６−テトラメチルピペリジン、及び１−オキシル−２，２，６，６−テトラメチルピペリジノ−４−オンである。
【０１４９】
特異的な態様は、成分（ｉ）のニトロキシル安定剤が、ビス（１−オキシル−２，２，６，６−テトラメチルピペリジニ−４−イル）セバケート及び４−ヒドロキシ−１−オキシル−２，２，６，６−テトラメチルピペリジンであるものである。
【０１５０】
式中のＬが−ＯＨを表す成分（ｉ）のヒドロキシルアミン安定剤は例えば、米国特許第４，５９０，２３１号明細書、第４，６６８，７２１号明細書、第４，６９１，０１５号明細書、第４，８３１，１３４号明細書、第５，００６，５７７号明細書、及び第５，０６４，８８３号明細書に開示されているものであり、その関連部分は参照としてここに組込まれる。
【０１５１】
式中のＬが−Ｏ−Ｅ1を表す成分（ｉ）のアルコキシアミン又はヒドロキシアルコキシアミン安定剤は例えば、米国特許第５，００４，７７０号明細書；第５，０９６，９５０号明細書；第５，１１２，８９０号明細書；第５，１２４，３７８号明細書；第５，１４５，８９３号明細書；第５，２０４，４７３号明細書；第５，２１６，１５６号明細書；第５，３００，５４４号明細書；第５，８４４，０２６号明細書；第６，１１７，９９５号明細書に開示されているものであり、その関連部分は参照としてここに組込まれており；又はＷＯ９９／００４５０号公報及び英国特許第Ａ−２，３４７，９２８号公報並びに米国特許出願第０９／２５７，７１１号明細書（現在、米国特許第６，２７１，３７７号）及び０９／７９４，７１０号明細書に開示されているものである。
【０１５２】
成分（ｉ）は、単一の化合物又は化合物の混合物であってもよい。
【０１５３】
式中のＬが−Ｏ−Ｅ1を表す成分（ｉ）のアルコキシアミン又はヒドロキシアルコキシアミン安定剤の典型的なものは、
（ａ）２，４−ビス［（１−シクロヘキシルオキシ−２，２，６，６−ピペリジニ−４−イル）ブチルアミノ］−６−クロロ−ｓ−トリアジンとＮ，Ｎ’−ビス（３−アミノプロピル）エチレンジアミン）の反応生成物［ＣＡＳ登録番号１９１６８０−８１−６］；
（ｂ）１−シクロヘキシルオキシ−２，２，６，６−テトラメチル−４−オクタデシルアミノピペリジン；
（ｃ）ビス（１−オクチルオキシ−２，２，６，６−テトラメチルピペリジニ−４−イル）セバケート；
（ｄ）２，４−ビス［（１−シクロヘキシルオキシ−２，２，６，６−テトラメチルピペリジニ−４−イル）ブチルアミノ］−６−（２−ヒドロキシエチルアミノ−ｓ−トリアジン；
（ｅ）ビス（１−シクロヘキシルオキシ−２，２，６，６−テトラメチルピペリジニ−４−イル）アジペート；
（ｈ）２，４−ビス［（１−シクロヘキシルオキシ−２，２，６，６−ピペリジニ−４−イル）ブチルアミノ］−６−クロロ−ｓ−トリアジン；
（ｉ）１−（２−ヒドロキシ−２−メチルプロポキシ）−４−オクタデカノイルオキシ−２，２，６，６−テトラメチルピペリジン；又は
（ｊ）式
【化５４】
2005500421.tif 000055
（式中、ｎは１ないし１５である。）
で表される化合物
を包含する。
【０１５４】
例えば英国特許第Ａ−２３４７９２８号明細書の実施例７３に従って調製される化合物（ｉ）は、たいていは０ないし５％のような少量で、とりわけ０．０１ないし１質量％で、以下の式：
【化５５】
2005500421.tif 000056
【化５６】
2005500421.tif 000057
【化５７】
2005500421.tif 000058
【化５８】
2005500421.tif 000059
【化５９】
2005500421.tif 000060
【化６０】
2005500421.tif 000061
【化６１】
2005500421.tif 000062
で表される化合物のような副生成物を含有していてもよい。
【０１５５】
例えばステアレート基の他に、他の鎖長の中で、ヘキサデカン酸、エイコサン酸及びオレイン酸エステル基を含有する市販のメチルステアレートから調製される場合、化合物（ｉ）はまた、オクタデカノイル部分に関連した化合物の混合物であってもよい。
【０１５６】
化合物（ｊ）は、米国特許第６，１１７，９９５号明細書の実施例２に開示されている。
【０１５７】
好ましい立体障害性アルコキシアミン又はヒドロキシアルコキシアミンは、２，４−ビス［（１−シクロヘキシルオキシ−２，２，６，６−ピペリジニ−４−イル）ブチルアミノ］−６−クロロ−ｓ−トリアジンと、Ｎ，Ｎ’−ビス（３−アミノプロピル）エチレンジアミン）との反応生成物［ＣＡＳ登録番号１９１６８０−８１−６］；ビス（１−オクチルオキシ−２，２，６，６−テトラメチルピペリジニ−４−イル）セバケートとの反応生成物；又は上記化合物（ｉ）及び／又は（ｊ）との反応生成物である。
【０１５８】
成分（ｉ）は有利には、ポリマー基材（Ａ）の質量に基づき０．１ないし１０％の量で本発明の組成物中に含有され；より好ましくは０．２５ないし８質量％であり；及び最も好ましくは０．５ないし３質量％である。
【０１５９】
成分（ｉｉ）
フッ素化ポリオレフィン（成分ｉｉ）はたいてい、パーフルオロアルカン樹脂又は米国特許第４，５７９，９０６号明細書において、第３段落１ないし２１行に及びそこに組み込まれた文献に記載されるか又は米国特許第６，１６２，８５１号明細書第４段落５１行から第５段落３６行まで；又は米国特許第６，１１７，５４２号明細書第１７段落１６ないし２３行に記載されるフッ素を含有しないエチレン性不飽和モノマーの少量を使用して調製されるパーフルオロアルキレンコポリマーから選択される。フッ素含量はたいてい、６５ないし７６質量％の範囲である。例は、ポリテトラフルオロエチレン（ＰＴＦＥ）、テトラフルオロエチレン−ヘキサフルオロプロピレン樹脂（ＦＥＰ）又は対応するコポリマーである。好ましいのはポリテトラフルオロエチレン（ＰＴＦＥ）であり、とりわけフルオン（登録商標：ＦＬＵＯＮ）（例えばフルオン  ＣＤ１，ＩＣＩ社）、ポリフロン（登録商標：ＰＯＬＹＦＬＯＮ）（例えばポリフロン  ＴＦＥ又はＦ−２０１Ｌ、ダイキン工業）、テフロン（Ｒ）（例えばテフロン（Ｒ）６２又はテフロン（Ｒ）６Ｃ、デュポン社）、ＴＦ２０７１（３Ｍ）の名の下に入手出来る。
【０１６０】
好ましくは、フッ素化ポリオレフィンの微粉グレードが使用され、例えば１０００ミクロン未満の粒径を有する。さらに好ましくは、７０ないし７００ミクロンの粒径のＰＴＦＥが本発明の組成物において使用される。
【０１６１】
成分（ｉｉ）は有利には、ポリマー基材（Ａ）の質量に基づき０．０１ないし５％の量で本発明の組成物中に含有され；より好ましくは０．０５ないし２質量％であり；最も好ましくは０．１ないし１．５質量％である。
【０１６２】
成分（ｉｉｉ）
本発明の組成物中に成分（ｉｉｉ）として使用されるハロゲン化難燃剤は、ハロゲン化ベンゼン、ビフェニル、フェノール、それらのエーテル又はエステル、ビスフェノール、ジフェニルオキシド、芳香族カルボン酸又はポリ酸、それらの無水物、アミド又はイミドのような有機芳香族ハロゲン化化合物；有機脂環式又は多脂環式ハロゲン化化合物；ハロゲン化パラフィン、オリゴ−又はポリマー、アルキルホスフェート又はアルキルイソシアヌレートのような有機脂肪族ハロゲン化化合物より選択され得る。これら化合物は広く従来既知であり、例えば、米国特許第４，５７９，９０６号明細書（例えば、第３段落３０ないし４１行）、第５，３９３，８１２号明細書を参照；Ｐｌａｓｔｉｃｓ  Ａｄｄｉｔｉｖｅｓ  Ｈａｎｄｂｏｏｋ，Ｈ．Ｚｗｅｉｆｅｌにより編集、第５版、Ｈａｎｓｅｒ  Ｐｕｂｌ．，Ｍｕｎｉｃｈ  ２００１，６８１ないし６９８頁をまた参照のこと。
【０１６３】
ハロゲン化難燃剤は好ましくは、塩素化又は臭素化化合物であり、例えば以下の化合物から選択される：
シクロアルキルホスフェートエステル（アンチブレイズ（登録商標：ＡＮＴＩＢＬＡＺＥ）ＡＢ−１００、Ａｌｂｒｉｇｈｔ及びＷｉｌｓｏｎ；フィロール（登録商標：ＦＹＲＯＬ）ＦＲ−２、Ａｋｚｏ  Ｎｏｖｅｌ社）、
ポリ臭素化ジフェニルオキシド（ＤＥ−６０Ｆ，Ｇｒｅａｔ  Ｌａｋｅｓ  社）、
デカブロモジフェニルオキシド（ＤＢＤＰＯ；セイテックス（登録商標：ＳＡＹＴＥＸ）１０２Ｅ）、
トリス［３−ブロモ−２，２−ビス（ブロモメチル）プロピル］ホスフェート（ＰＢ３７０（登録商標）、ＦＭＣ社）、
ビスフェノールＡのビス（２，３−ジブロモプロピルエーテル）（ＰＥ６８）、
臭素化エポキシ樹脂、
エチレン−ビス（テトラブロモフタルイミド）（セイテックス（登録商標：ＳＡＹＴＥＸ）ＢＴ−９３）、
ビス（ヘキサクロロシクロペンタジエノ）シクロオクタン（デクロレイン  プラス（登録商標：ＤＥＣＬＯＲＡＮＥ  ＰＬＵＳ）、
塩素化パラフィン、
１，２−ビス（トリブロモフェノキシ）エタン（ＦＦ６８０）、
テトラブロモ−ビスフェノールＡ（セイテックス（登録商標：ＳＡＹＴＥＸ）ＰＢ１００）、
エチレンビス−（ジブロモ−ノルボルナンジカルボキシイミド）（セイテックス（登録商標：ＳＡＹＴＥＸ）ＢＮ−４５１）、
ビス−（ヘキサクロロシクロペンタジエノ）シクロオクタン、
トリス−（２，３−ジブロモプロピル）−イソシアヌレート、及び
エチレン−ビス−テトラブロモフタルイミド。
成分（ｉｉｉ）として最も好ましいのは臭素化難燃剤である。
【０１６４】
成分（ｉｉｉ）は有利には、ポリマー基材（Ａ）の質量に基づき０．５ないし４５％の量で本発明の組成物中に含有され；より好ましくは成分（Ａ）の質量に対し３ないし４０質量％であり、最も好ましくは５ないし３５質量％である。
【０１６５】
成分（ｉ）：（ｉｉ）：（ｉｉｉ）の好ましい比（質量部）は、好ましくは（成分（ｉ）１ないし２０部）：（成分（ｉｉ）１部）：（成分（ｉｉｉ）１０ないし２００部）内である。
【０１６６】
使用される成分（ｉｉｉ）の量はまた、特異的な化合物（群）の効力、ポリマー及び特異的な用途型によっており；例えば、最終組成物の難燃性に関して、化合物トリス［３−ブロモ−２，２−ビス（ブロモメチル）プロピル］ホスフェート５ないし１５質量％の量は、化合物デカブロモジフェニルオキシド３０ないし４５質量％の量と同様の効力であり得る。
【０１６７】
結果として生じた本発明の安定化された組成物はまた所望により、以下に列挙される材料、又はそれらの混合物のような種々の慣用の添加剤を、成分（ａ）の質量に対し、好ましくはおよそ０．０１ないしおよそ１０％の量で、より好ましくはおよそ０．０２５ないしおよそ４％、及びとりわけにはおよそ０．１ないしおよそ２％含有していてもよい。
【０１６８】
１．抗酸化剤
１．１．アルキル化モノフェノール、
例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、線状又は側鎖において分岐したノニルフェノール、例えば、２，６−ジ−ノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノール及びそれらの混合物。
【０１６９】
１．２．アルキルチオメチルフェノール、
例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【０１７０】
１．３．ヒドロキノン及びアルキル化ヒドロキノン、
例えば、２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【０１７１】
１．４．トコフェロール、
例えば、α−トコフェロール、β−トコフェロール、γ−トコフェロール、δ−トコフェロール及びそれらの混合物（ビタミンＥ）。
【０１７２】
１．５．ヒドロキシル化チオジフェニルエーテル、
例えば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）ジスルフィド。
【０１７３】
１．６．アルキリデンビスフェノール、
例えば、２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス−（３，５−ジメチル−２−ヒドロキシフェニル）ブタン、２，２−ビス（３，５−ジ−第三ブチル−４−ヒドロキシフェニル）プロパン、２，２−ビス−（５−第三ブチル−４−ヒドロキシ２−メチルフェニル）−４−ｎ−ドデシルメルカプトブタン、１，１，５，５−テトラ（５−第三ブチル−４−ヒドロキシ−２−メチルフェニル）ペンタン。
【０１７４】
１．７．Ｏ−、Ｎ−及びＳ−ベンジル化合物、
例えば、３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
【０１７５】
１．８．ヒドロキシベンジル化マロネート、
例えば、ジオクタデシル−２，２−ビス（３，５−ジ−第三ブチル−２−ヒドロキシベンジル）−マロネート、ジ−オクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス−［４−（１，１，３，３−テトラメチルブチル）フェニル］−２，２−ビス（３，５−ジ−第三ブチル−４−ヒドロキシベンジル）マロネート。
【０１７６】
１．９．芳香族ヒドロキシベンジル化合物、
例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【０１７７】
１．１０．トリアジン化合物、
例えば、２，４−ビス（オクチルメルカプト）−６−（３，５−ジ−第三ブチル−４−ヒドロキシアニリノ）−１，３，５−トリアジン、２−オクチルメルカプト−４，６−ビス（３,５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス−（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【０１７８】
１．１１．ベンジルホスホネート、
例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
【０１７９】
１．１２．アシルアミノフェノール、
例えば、４−ヒドロキシラウラニリド、４−ヒドロキシステアラニリド、オクチルＮ−（３，５−ジ−第三ブチル−４−ヒドロキシフェニル）カルバメート。
【０１８０】
１．１３．β−（３,５−ジ−第三ブチル−４−ヒドロキシフェニル）プロピオン酸のエステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１８１】
１．１４．β−（５−第三ブチル−４−ヒドロキシ−３−メチルフェニル）プロピオン酸のエステルであって、一価または多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１８２】
１．１５．β−（３，５−ジシクロヘキシル−４−ヒドロキシフェニル）プロピオン酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）−オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１８３】
１．１６．３，５−ジ−第三ブチル−４−ヒドロキシフェニル酢酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１８４】
１．１７．β−（３，５−ジ−第三ブチル−４−ヒドロキシフェニル）プロピオン酸のアミド、例えば、
Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤルによって供給されるナウガードＸＬ−１；登録商標：Ｎａｕｇａｒｄ）
。
【０１８５】
１．１８．アスコルビン酸（ビタミンＣ）
【０１８６】
１．１９．アミン酸化防止剤、
例えば、Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン、Ｎ，Ｎ−ビス（２，２，６，６−テトラメチル−ピペリジ−４−イル−ヘキサメチレンジアミン、ビス（２，２，６，６−テトラメチル−ピペリジ−４−イル）セバケート、２，２，６，６−テトラメチルピペリジノ−４−オン、２，２，６，６−テトラメチルピペリジノ−４−オール。
【０１８７】
２．紫外線吸収剤及び光安定剤
２．１．２−（２’−ヒドロキシフェニル）ベンゾトリアゾール、
例えば、２−（２’−ヒドロキシ−５’−メチルフェニル）ベンゾトリアゾール、２−（３’,５’−ジ−第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロベンゾトリアゾール、２−（３’−第三ブチル−２’−ヒドロキシ−５’−メチルフェニル）−５−クロロベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロベンゾトリアゾール、２−（３’−第三ブチル−５’−［２−（２−エチルヘキシルオキシ）カルボニルエチル］−２’−ヒドロキシフェニル）−５−クロロベンゾトリアゾール、２−（３’−第三ブチル−２’−ヒドロキシ−５’−（２−メトキシカルボニルエチル）フェニル）−５−クロロベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾレ−２−イルフェノール］；２−［３’−第三ブチル−５’−（２−メトキシカルボニルエチル）−２’−ヒドロキシ−フェニル］−２Ｈ−ベンゾトリアゾールとポリエチレングリコール３００とのエステル交換生成物；Ｒが３’−第三ブチル−４’−ヒドロキシ−５’−２Ｈ−ベンゾトリアゾリ−２−イルフェニル基を表す［Ｒ−ＣＨ2ＣＨ2−ＣＯＯ−ＣＨ2ＣＨ2−］2−、２−［２’−ヒドロキシ−３’−（α，α−ジメチルベンジル）−５’−（１，１，３，３−テトラメチルブチル）フェニル］ベンゾトリアゾール；２−［２’−ヒドロキシ−３’− （１，１，３，３−テトラメチルブチル）−５’−（α，α−ジメチルベンジル）フェニル］ベンゾトリアゾール。
【０１８８】
２．２．２−ヒドロキシベンゾフェノン、
例えば、４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【０１８９】
２．３．置換された及び非置換の安息香酸のエステル、
例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、２−メチル−４，６−ジ−第三ブチルフェニル３，５−ジ−第三ブチル−４−ヒドロキシベンゾエート。
【０１９０】
２．４．アクリレート、
例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメート及びＮ−（β−カルボメトキシ−β−シアノビニル）−２−メチルインドリン。
【０１９１】
２．５．ニッケル化合物、
例えば、ｎ−ブチルアミン、トリエタノールアミン又はＮ−シクロヘキシルジエタノールアミンのような他の配位子を伴うか又は伴わない１：１又は１：２錯体のような２，２’−チオビス−［４−（１，１，３，３−テトラメチルブチル）フェノール］のニッケル錯体、ニッケルジブチルジチオカルバメート、モノアルキルエステルのニッケル塩、例えば４−ヒドロキシ−３，５−ジ−第三ブチルベンジルホスホン酸のメチル又はエチルエステル、ケトキシム、例えば２−ヒドロキシ−４−メチルフェニル−ウンデシルケトキシムのニッケル錯体、他の配位子を伴うか又は伴わない１−フェニル−４−ラウロイル−５−ヒドロキシピラゾールのニッケル錯体。
【０１９２】
２．６．立体障害性アミン、
例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンの線状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）−ヘキサメチレンジアミンと４−モルホリノ−２，６−ジクロロ−１，３，５−トリアジンの線状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合物、１，２−ビス（３−アミノプロピルアミノ）エタンと２，４，６−トリクロロ−１，３，５−トリアジン並びに４−ブチルアミノ−２，２，６，６−テトラメチルピペリジンの縮合物（ＣＡＳ  Ｒｅｇ．Ｎｏ．［１３６５０４−９６−６］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソ−スピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物。
【０１９３】
２．７．オキサミド、
例えば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド及びその２−エトキシ−２’−エチル−５，４’−ジ−第三ブトキサニリドとの混合物、ｏ−及びｐ−メトキシ−二置換オキサニリドの混合物及びｏ−及びｐ−エトキシ−二置換オキサニリドの混合物。
【０１９４】
２．８．  ２−（２−ヒドロキシフェニル）−１，３，５−トリアジン、
例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロポキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【０１９５】
３．金属奪活剤、
例えば、Ｎ，Ｎ’−ジフェニルオキサミド、Ｎ−サリチラル−Ｎ’−サリチロイル−ヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【０１９６】
４．ホスフィット及びホスホナイト、
例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）４，４’−ビフェニレンジホスホナイト、６−イソオクチルオキシ−２，４，８，１０−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２−ジオキサホスホシン、２，２’，２”−ニトリロ［トリエチルトリス（３，３’，５，５’−テトラ−第三ブチル−１，１’−ビフェニル−２，２’−ジイル）−ホスフィット］、２−エチルヘキシル（３，３’，５，５’−テトラ−第三ブチル−１，１’−ビフェニル−２，２’−ジイル）ホスフィット、５−ブチル−５−エチル−２−（２，４，６−トリ−第三ブチルフェノキシ）−１，３，２−ジオキサホスフィラン。
【０１９７】
とりわけ以下のホスフィットが好ましい：
トリス（２，４−ジ−第三ブチルフェニル）ホスフィット（イルガフォス１６８（登録商標：Ｉｒｇａｆｏｓ）、チバ−ガイギー社）、トリス（ノニルフェニル）ホスフィット、
【化６２】
2005500421.tif 000063
【化６３】
2005500421.tif 000064
【化６４】
2005500421.tif 000065
【化６５】
2005500421.tif 000066
【化６６】
2005500421.tif 000067
。
【０１９８】
５．ヒドロキシルアミン、
例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
【０１９９】
６．ニトロン、
例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化牛脂アミンから誘導されたＮ，Ｎ−ジアルキルヒドロキシルアミンから誘導されたニトロン。
【０２００】
７．チオ相乗剤、
例えば、ジラウリルチオジプロピオネート又はジステアリルチオジプロピオネート。
【０２０１】
８．過酸化物捕捉剤、
例えば、β−チオジプロピオン酸のエステル、例えば、ラウリル、ステアリル、ミリスチル又はトリデシルエステル、メルカプトベンゾイミダゾール又は２−メルカプトベンゾイミダゾールの亜鉛塩、亜鉛ジブチルジチオカルバメート、ジオクタデシルジスルフィド、ペンタエリトリトールテトラキス（β−ドデシルメルカプト）プロピオネート。
【０２０２】
９．ポリアミド安定剤
例えば、ヨウ化物及び／又はリン化合物と組み合わせた銅塩及び二価マグネシウムの塩。
【０２０３】
１０．塩基性補助安定剤
例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩、例えばカルシウムステアレート、亜鉛ステアレート、マグネシウムベヘネート、マグネシウムステアレート、ナトリウムリシノレート及びカリウムパルミテート、アンチモンピロカテコレート又は亜鉛ピロカテコレート。
【０２０４】
１１．核剤、
例えば、タルクのような無機物質、二酸化チタン、酸化マグネシウムのような金属酸化物、ホスフェート、好ましくはアルカリ土類金属の炭酸塩又は硫酸塩；モノ−又はポリカルボン酸のような有機化合物及びそれらの塩、例えば、４−第三ブチル安息香酸、アジピン酸、ジフェニル酢酸、コハク酸ナトリウム又は安息香酸ナトリウム；イオンコポリマー（アイオノマー）のようなポリマー化合物。とりわけ好ましくは１，３：２，４−ビス（３’，４’−ジメチルベンジリデン）ソルビトール、１，３：２，４−ジ（パラメチルジベンジリデン）ソルビトール、及び１，３：２，４−ジ（ベンジリデン）ソルビトール。
【０２０５】
１２．充填剤及び強化剤、
例えば、炭酸カルシウム、シリケート、ガラス繊維、ガラス球、アスベスト、タルク、カオリン、マイカ、硫酸バリウム、金属酸化物及び金属水酸化物、カーボンブラック、グラファイト、木粉及び他の天然物の粉末又は繊維、合成繊維。
【０２０６】
１３．他の添加剤
例えば、可塑剤、滑剤、乳化剤、顔料、レオロジー添加剤、触媒、流れ調整剤、蛍光増白剤、防炎加工剤、静電防止剤及び発泡剤。
【０２０７】
１４．ベンゾフラノン及びインドリノン、
例えば、米国特許第４，３２５，８６３号公報；米国特許第４，３３８，２４４号公報
；米国特許第５，１７５，３１２号公報；米国特許第５，２１６，０５２号公報；米国特許第５，２５２，６４３号公報；ドイツ国特許Ａ−４３１６６１１号公報；ドイツ国特許Ａ−４３１６６２２号公報；ドイツ国特許Ａ−４３１６８７６号公報；ヨーロッパ特許Ａ−０５８９８３９号公報又はヨーロッパ特許Ａ−０５９１１０２号公報に開示されるもの、又は３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３’−ビス［５，７−ジ−第三ブチル−３−（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチルベンゾフラノ−２−オン、３−（３，５−ジメチル−４−ピバロイルオキシフェニル）−５，７−ジ−第三ブチルベンゾフラノ−２−オン、３−（３，４−ジメチルフェニル）−５，７−ジ−第三ブチルベンゾフラノ−２−オン、３−（２，３−ジメチルフェニル）−５，７−ジ−第三ブチルベンゾフラノ−２−オン。
【０２０８】
１５．アミンオキシド、
例えば、米国特許第５，８４４，０２９号明細書及び第５，８８０，１９１号明細書に開示されるようなアミンオキシド誘導体、ジデシルメチルアミンオキシド、トリデシルアミンオキシド、トリドデシルアミンオキシド及びトリヘキサデシルアミンオキシド。米国特許第５，８４４，０２９号明細書及び第５，８８０，１９１号明細書は、熱可塑性樹脂の安定化に向う飽和炭化水素アミンオキシドの使用を開示している。熱可塑性組成物は、フェノール性抗酸化剤、障害性アミン光安定剤、紫外線吸収剤、有機リン化合物、脂肪酸のアルカリ金属塩及びチオ相乗剤から選択された安定剤又は安定剤の混合物をさらに含有していてもよいことが開示されいる。ポリオレフィンの安定化に向う他の安定剤とアミンオキシドの併用は例示されていない。
【０２０９】
本発明の組成物はまた、他の難燃剤、例えば、
テトラフェニルレゾルシノールジホスフィット（例えば、フィロルフレックス（登録商標：ＦＹＲＯＬＦＬＥＸ）ＲＤＰ、Ａｋｚｏ  Ｎｏｂｅｌ）、
トリフェニルホスフェート、
アンモニウムポリホスフェート（ＡＰＰ；例えばホスタフラム（登録商標：ＨＯＳＴＡＦＬＡＭ）ＡＰ７５０）、
レゾルシノールジホスフェートオリゴマー（ＲＤＰ）、
メラミンホスフェート、
メラミンピロホスフェート、
エチレンジアミンジホスフェート（ＥＤＡＰ）
のような有機ホスフィット又はホスフェートを含有していてもよい。
【０２１０】
特に好ましい添加剤は、フェノール系抗酸化剤（リストの項目１）、他の立体障害性アミン（リストの項目２．６）、ベンゾトリアゾール及び／又はｏ−ヒドロキシフェニルトリアジン類の光安定剤（リストの項目２．１及び２．８）、ホスフィット及びホスホナイト（リストの項目４）及びリストのパーオキシド破壊化合物（項目５）である。
【０２１１】
また特に好ましい付加的な添加剤は、例えば、米国特許第Ａ−４，３２５，８６３号明細書、第Ａ−４，３３８，２４４号明細書又は第Ａ−５，１７５，３１２号明細書に記載されるようなベンゾフラノ−２−オンである。
【０２１２】
本組成物は、ｓ−トリアジン、オキサニリド、ヒドロキシベンゾフェノン、ベンゾエート及びα−シアノアクリレートからなる群より選択されるもう１種のＵＶ吸収剤を付加的に含有し得る。特には、本組成物は、少なくとも１種の他の２−ヒドロキシフェニル−２Ｈ−ベンゾトリアゾール；もう１種のトリス−アリール−ｓ−トリアジン；又は障害性アミン或いはそれらの混合物の有効安定化量を含有していてもよい。好ましいのは、顔料、染料、可塑剤、抗酸化剤、チキソトロープ剤、均染助剤、塩基性補助安定剤、ＵＶ吸収剤及び／又は立体障害性アミンのような他の光安定剤、金属不動態化剤、金属酸化物、有機リン化合物、ヒドロキシルアミン、及びそれらの混合物から選択される付加的な成分であり、とりわけ、顔料、フェノール系抗酸化剤、ステアリン酸カルシウム、ステアリン酸亜鉛、２−（２’−ヒドロキシフェニル）ベンゾトリアゾール及び２−（２−ヒドロキシフェニル）−１，３，５−トリアジン類のＵＶ吸収剤、及び立体障害性アミンである。
【０２１３】
本発明においては、フッ素化ポリオレフィンは高いせん断力で押出しされる必要はない。本発明の添加剤及び付加的な他の成分は、個々に又は互いの混合物でポリマー材料に添加されてもよい。望むならば、個々の成分は、例えばドライブレンド、圧縮成形又は溶融状態によるポリマーへの配合の前に互いに混合され得る。本発明の目的はそれゆえまた、（ｉ．）ニトロキシル、ヒドロキシルアミン、アルコキシアミン又はヒドロキシアルコキシアミン類の立体障害性アミン、（ｉｉ．）フッ素化ポリオレフィン及び付加的に（ｉｉｉ．）好ましくはハロゲン化難燃剤からなる群より選択される慣用の難燃剤を含む難燃剤添加物の組合せである。
【０２１４】
都合良く、上記成分（ｉ）、（ｉｉ）、付加的に（ｉｉｉ）の添加剤及びおそらく上述したような他の添加剤は、例えば窒素大気を用いて又は用いずに１８０ないし２２０℃にて二軸スクリュー押出し機中で、ドライブレンドされ及びその後押出しされても良い。こうして得られた材料は、既知の方法にしたがってさらに加工されても良い。形成された製品の表面は、光沢のいかなる損失もいかなる種の粗さも示さない。
【０２１５】
さらに、本発明は、有機ポリマー基材に対して光安定性及び難燃性を与える方法に関し、該方法は、前記ポリマー基材に対して、ニトロキシル、ヒドロキシルアミン、アルコキシアミン又はヒドロキシアルコキシアミン類の立体障害性アミン及びフッ素化ポリオレフィンの相乗混合物の有効難燃化量の組合せ、付加的に好ましくはハロゲン化難燃剤と一緒に添加することを含む。
【０２１６】
本発明の添加剤及び付加的な他の成分のポリマーへの配合は、粉体形態でのドライブレンド、又は例えば不活性溶媒、水又はオイル中の溶液、分散液又は懸濁液の形態での湿式混合のような既知の方法により為される。本発明の添加剤及び付加的な他の成分は、例えば成形前又は後において配合され得るか、或いはまた、溶媒又は懸濁液／分散剤のその後の蒸発を為して又は為さずに、溶解されたか又は分散された添加剤混合物をポリマー材料に適用することにより配合され得る。それらは例えば、乾燥混合物又は粉体として或いは溶液又は分散液又は懸濁液又は溶融物として加工装置（例えば押出し機、内部ミキサー等）へと直接に添加されても良い。
【０２１７】
配合は、攪拌機に取付けられたいずれかの加熱可能な容器中で、例えばニーダー、ミキサー又は攪拌容器のような密閉された装置中で実施され得る。配合は好ましくは、押出し機中で又はニーダー中で実施される。加工は不活性大気中で行われようと又は酸素の存在下において行われようと構わない。
【０２１８】
添加剤又は添加剤ブレンドのポリマーへの添加は、ポリマーが溶融され及び添加剤と混合されるすべての慣用の混合機中で実施され得る。適切な機械は当業者に既知である。それらは優位には、ミキサー、ニーダー及び押出し機である。
加工は好ましくは、押出し機中で加工の間に添加剤を導入することにより実施される。特に好ましい加工機は、一軸スクリュー押出し機、逆回転及び回転二軸スクリュー押出し機、星形ギア押出し機、リング押出し機又はコニーダーである。真空が適用される少なくとも１つのガス除去室を有する加工機を使用することがまた可能である。
【０２１９】
適切な押出し機及びニーダーは例えば、Ｈａｎｄｂｕｃｈ  ｄｅｒ  Ｋｕｎｓｔｓｔｏｆｆｅｘｔｒｕｓｉｏｎ，１巻，Ｇｒｕｎｄｌａｇｅｎ，編者  Ｆ．Ｈｅｎｓｅｎ，Ｗ．Ｋｎａｐｐｅ，Ｈ．Ｐｏｔｅｎｔｅ，１９８９，３ないし７頁，ＩＳＢＮ：３−４４６−１４３３９−４（２巻  Ｅｘｔｒｕｓｉｏｎｓａｎｌａｇｅｎ  １９８６，ＩＳＢＮ  ３−４４６−１４３２９−７）に記載される。
【０２２０】
例えば、スクリューの長さは１ないし６０スクリュー径であり、好ましくは３５ないし４８スクリュー径である。スクリューの回転速度は好ましくは、１分あたり１０ないし６００回転（ｒｐｍ）であり、非常に特に好ましくは２５ないし３００ｒｐｍである。
【０２２１】
最大処理量はスクリューの直径、回転速度及び駆動力による。本発明の方法はまた、言及されたパラメータを変えることにより又は投与量を送る計量機を使用することにより最大処理量よりも低いレベルで実施され得る。
【０２２２】
多数の成分が添加される場合、これらは予備混合されるか又は個々に添加され得る。
【０２２３】
本発明の添加剤及び付加的な他の添加剤はまた、ポリマー材料に噴霧され得る。それらは他の添加剤（例えば上で示された慣用の添加剤）又はその溶融物を、それら本発明の添加剤及び付加的な他の添加剤がまたこれら他の添加剤と一緒に材料に噴霧され得るように希釈し得る。重合触媒の失活の間の噴霧による添加は特に有利であり；この場合、発生した蒸気は触媒の失活の為に使用され得る。球形に重合されたポリオレフィンの場合において、例えば、付加的に他の添加剤と一緒に、本発明の添加剤は、噴霧により適用されることが有利であり得る。
【０２２４】
本発明の添加剤及び付加的な他の添加剤はまた、例えば、ポリマー中に配合される質量に対しておよそ１％ないし４０％及び好ましくは２％ないしおよそ２０％の濃度で成分を含有するマスターバッチ（“濃縮物”）の形態でポリマーに添加され得る。ポリマーは、添加剤が最終的に添加されるポリマーと同一の構造である必要はない。そのような操作において、ポリマーは、粉体、顆粒、溶液、懸濁液の形態で又は乳液の形態で使用され得る。
【０２２５】
配合は、成形操作に先立って又は間に行われ得る。好ましくはここで記載された本発明の添加剤を含有する材料は、成形品、例えば輪転成形品、射出成形品、プロフィル等の製造の為に使用される。このように、
（ｉ．）ニトロキシル、ヒドロキシルアミン、アルコキシアミン又はヒドロキシアルコキシアミン類の立体障害性アミン、
（ｉｉ．）フッ素化ポリオレフィン、及び付加的に（ｉｉｉ．）好ましくはハロゲン化難燃剤からなる群より選択される慣用の難燃剤
の配合により難燃性に成形されたポリマー製品が本発明のもう一つの目的である。
【０２２６】
成分（Ｂ）の有効難燃化量は、難燃性を評価するのに使用される標準的な方法の一つにより測定される為に、難燃有効性を示すのに必要とされるものである。これらは、難燃性織物及びフィルムの為の燃焼試験のＮＦＰＡ７０１標準方法、１９８９年版及び１９９６年版；装置及び器具中の部品の為のプラスチック材料の燃焼性についてのＵＬ９４試験、第５版、１９９６年１０月２９日；極限酸素指数（ＬＯＩ）、ＡＳＴＭ  Ｄ−２８６３；及びコーン熱量計、ＡＳＴＭ  Ｅ１３５４を包含する。ＵＬ９４Ｖ試験にしたがった評価は、以下の表にまとめたとおりである。
【表１】
2005500421.tif 000068
【０２２７】
難燃性組成物中において成分（ａ）ないし（ｊ）の本発明の化合物と共に使用するために特に有用であることが判明した補助添加剤は以下のものである：
紫外線吸収剤：
２−（２−ヒドロキシ−３，５−ジ−α−クミルフェニル）−２Ｈ−ベンゾトリアゾール（チヌビン（登録商標：ＴＩＮＵＶＩＮ）２３４、チバ  スペシャルティ  ケミカルズ  コーポレーション）；
２−（２−ヒドロキシ−５−メチルフェニル）−２Ｈ−ベンゾトリアゾール（チヌビン（登録商標：ＴＩＮＵＶＩＮ）Ｐ、チバ  スペシャルティ  ケミカルズ  コーポレーション）；
５−クロロ−２−（２−ヒドロキシ−３，５−ジ−第３ブチルフェニル）−２Ｈ−ベンゾトリアゾール（チヌビン（登録商標：ＴＩＮＵＶＩＮ）３２７、チバ  スペシャルティ  ケミカルズ  コーポレーション）；
２−（２−ヒドロキシ−３，５−ジ−第３アミルフェニル）−２Ｈ−ベンゾトリアゾール（チヌビン（登録商標：ＴＩＮＵＶＩＮ）３２８、チバ  スペシャルティ  ケミカルズ  コーポレーション）；
２−（２−ヒドロキシ−３−α−クミル−５−第３オクチルフェニル）−２Ｈ−ベンゾトリアゾール（チヌビン（登録商標：ＴＩＮＵＶＩＮ）９２８、チバ  スペシャルティ  ケミカルズ  コーポレーション）；
２，４−ジ−第３ブチルフェニル３，５−ジ−第３ブチル−４−ヒドロキシベンゾエート（チヌビン（登録商標：ＴＩＮＵＶＩＮ）１２０、チバ  スペシャルティ  ケミカルズ  コーポレーション）；
２−ヒドロキシ−４−ｎ−オクチルオキシベンゾフェノン（チマソルブ（登録商標：ＣＨＩＭＡＳＳＯＲＢ）８１、チバ  スペシャルティ  ケミカルズ  コーポレーション）；
２，４−ビス（２，４−ジメチルフェニル）−６−（２−ヒドロキシ−４−オクチルオキシフェニル）−ｓ−トリアジン（シアソルブ（登録商標：ＣＹＡＳＯＲＢ）１１６４、サイテック）
【０２２８】
以下の実施例は、説明目的のみを意味し、いかなる形においても本発明の範囲を限定するように解釈されるべきではない。与えられる場合、室温とは、２０ないし２５℃の範囲の温度を表す。パーセンテージは、示されない限り、ポリマー基材の質量に対する。
【０２２９】
試験方法
難燃性織物及びフィルムの為の燃焼試験のＮＦＰＡ７０１標準方法、１９８９年版及び１９９６年版；
装置及び器具中の部品の為のプラスチック材料の燃焼性についてのＵＬ９４試験、第５版、１９９６年１０月２９日；
極限酸素指数（ＬＯＩ）、ＡＳＴＭ  Ｄ−２８６３；
コーン熱量計、ＡＳＴＭ  Ｅ−１又はＥ１３５４；
ＡＳＴＭ  Ｄ  ２６３３−８２，燃焼試験。
【０２３０】
試験化合物
ＮＯ・１は、ビス（１−オキシル−２，２，６，６−テトラメチルピペリジン−４−イル）セバケート（プロスタブ（登録商標：Ｐｒｏｓｔａｂ）５４１５、チバ  スペシャルティ  ケミカルズ  コーポレーション）を表し、
ＮＯＨ−１は、ビス（１−ヒドロキシ−２，２，６，６−テトラメチルピペリジン−４−イル）セバケートを表し、
ＮＯＲ−１は、２，４−ビス［（１−シクロヘキシルオキシ−２，２，６，６−ピペリジニ−４−イル）ブチルアミノ］−６−クロロ−ｓ−トリアジンとＮ，Ｎ’−ビス（３−アミノプロピル）エチレンジアミン）の反応生成物［ＣＡＳ登録番号１９１６８０−８１−６］を表し；
ＮＯＲ−２は、１−シクロヘキシルオキシ−２，２，６，６−テトラメチル−４−オクタデシルアミノピペリジンを表し；
ＮＯＲ−３は、ビス（１−オクチルオキシ−２，２，６，６−テトラメチルピペリジニ−４−イル）セバケートを表し；
ＮＯＲ−４は、２，４−ビス［（１−シクロヘキシルオキシ−２，２，６，６−テトラメチルピペリジニ−４−イル）ブチルアミノ］−６−（２−ヒドロキシエチルアミノ−ｓ−トリアジンを表し；
ＮＯＲ−５は、ビス（１−シクロヘキシルオキシ−２，２，６，６−テトラメチルピペリジニ−４−イル）アジペートを表し；
ＮＯＲ−６は、１−（２−ヒドロキシ−２−メチルプロポキシ）−４−オクタデカノイルオキシ−２，２，６，６−テトラメチルピペリジンを表す。
ＤＢＤＰＯは、デカブロモジフェニルオキシドを表し、
ＦＲ−１は、トリス［３−ブロモ−２，２−ビス（ブロモメチル）プロピル］ホスフェート（ピービー３７０（登録商標：ＰＢ３７０）、ＦＭＣコーポレーション）を表し、
ＦＲ−２は、アンモニウムポリホスフェート（ＡＰＰ）を表し、
ＦＲ−３は、テトラブロモビスフェノールＡのビス（２，３−ジブロモプロピル）エーテル（ＰＥ６８）を表し、
ＦＲ−４は、アンモニウムポリホスフェート／相乗剤ブレンド、ホスタフラム（登録商標：ＨＯＳＴＡＦＬＡＭ）ＡＰ７５０を表し、
ＦＲ−５は、デカブロモジフェニルオキシド（ＤＢＤＰＯ；Ｄｅａｄ  Ｓｅａ  Ｂｒｏｍｉｎｅより得られる）を表し、
ＦＲ−６は、エチレンビス（テトラブロモフタルイミド）（セイテックス（登録商標：ＳＡＹＴＥＸ）ＢＴ−９３）を表し、
ＦＲ−７は、メラミンホスフェート、メラプアー（登録商標：ＭＥＬＡＰＵＲ）Ｐ４６を表し、
ＦＲ−８は、アンモニウムポリホスフェート、エクソリット（登録商標：ＥＸＯＬＩＴ）ＡＰ７５２を表す。
ＰＴＦＥはポリテトラフルオロエチレン（テフロン（Ｒ）６Ｃ；Ｅ．Ｉ．デュポン）を表す。
【０２３１】
実施例１
成形品等級ポリプロピレン（プロファックス（登録商標：Ｐｒｏｆａｘ  ６５０１；Ｍｏｎｔｅｌｌ社）を試験添加剤とドライブレンドし、そしてその後、二軸スクリュー押出し機中で２２０℃にて溶融配合する。塩基性安定剤は、Ｎ，Ｎ−ジ（水素化牛脂）アミン（イルガスタブ（登録商標：Ｉｒｇａｓｔａｂ）ＦＳ−０４２）の直接酸化によって生成された５００ｐｐｍのＮ，Ｎ−ジ（アルキル）ヒドロキシルアミン及び５００ｐｐｍのステアリン酸カルシウムである。配合物を４７５°Ｆ（２４６℃）においてボーイ射出成形機（Ｂｏｙ  Ｉｎｊｅｃｔｉｏｎ  Ｍｏｌｄｅｒ）を使用して射出成形することによって、プラック（１２５ミル）を調製する。試験片は、ＵＬ−９４垂直燃焼試験規格に従って難燃性を試験された。結果を下記に示す。
プラックは、ＵＬ９４Ｖ厚形材試験によって、難燃性を試験された。プラックに関して、損傷炎が除去された後の消火までの秒による時間が、“残炎時間”として報告される。火炎を受けた後に該火炎が消火された瞬間からプラックが光を発する秒による時間が、“残燼時間”として報告される。難燃剤としての効力は、短い残炎時間が、難燃剤を含まないブランク試料に対して観察された場合に証明される。５つの試料の平均時間を、下記の表において報告する。添加剤の量は、ポリマーに基づいた質量％で報告する。
"ｘｘｘ” 記載は、試料が完全に消費され、そして再点火され得ないことを意味する。
５％量のＤＢＤＰＯは、十分な難燃性を与えない。しかしながら、この量のＤＢＤＰＯは、わずか０．２５％のＮＯＨ−１及び０．２５％のＰＴＦＥを足された場合、難燃性が非常に改良される。
【０２３２】
実施例２
繊維等級ポリエチレンを試験添加剤とドライブレンドし、４００°Ｆにおいて溶融配合することによって、ポリエチレン繊維を調製する。ヒルズ実験室規模繊維押出機を使用して、この配合物から繊維を押出す。ソックスを前記繊維から編み、そしてＮＦＰＡ７０１垂直燃焼方法に従って難燃性について試験する。ポリエチレン繊維は、従来の臭素化難燃剤、デカブロモジフェニルオキシド（ＤＢＤＰＯ）；テトラブロモビスフェノールＡのビス（２，３−ジブロモプロピル）エーテル（ＰＥ６８）；又はエチレンビス−テトラブロモフタルイミド（セイテックス（登録商標：ＳＡＹＴＥＸ）ＢＴ−９３）；及びＰＴＦＥ０．１質量％と組合せて本発明の成分（ａ）ないし（ｊ）の添加剤０．５％、１％又は２％を含有する。これらの配合した繊維をＮＦＰＡ７０１に従って難燃性について試験する。
ＰＴＦＥと共に本発明の成分（ａ）ないし（ｊ）の添加剤及び従来の臭素化難燃剤の双方を含む繊維は、従来の難燃剤単独を含有するものと比較して増大した難燃性を示す。
【０２３３】
実施例３
成形品等級ポリプロピレン（プロファックス（登録商標：Ｐｒｏｆａｘ  ６５０１；Ｍｏｎｔｅｌｌ社）を以下に与える試験添加剤とドライブレンドし、そしてその後、窒素下において二軸スクリュー押出し機中で２００℃にて溶融配合する。塩基性安定剤は、Ｎ，Ｎ−ジ（水素化牛脂）アミン（イルガスタブ（登録商標：Ｉｒｇａｓｔａｂ）ＦＳ−０４２）の直接酸化によって生成された５００ｐｐｍのＮ，Ｎ−ジ（アルキル）ヒドロキシルアミン及び５００ｐｐｍのステアリン酸カルシウムである。４７５°Ｆ（２４６℃）においてボーイ射出成形機（Ｂｏｙ  Ｉｎｊｅｃｔｉｏｎ  Ｍｏｌｄｅｒ）を使用して射出成形することによって、配合物からプラック（１２５ミル）を調製する。試験片は、ＵＬ−９４垂直燃焼試験規格に従って難燃性を試験された。結果を下記に示す。
プラックは、ＵＬ９４Ｖ厚形材試験によって、難燃性を試験される。達成され得る評価はＶ−０（最良の評価）、Ｖ−１、及びＶ−２である。添加剤量は組成物全体に基づき質量％で報告する。
【表２】
2005500421.tif 000069
結果は、ＵＬ−９４垂直燃焼試験におけるＶ−０評価の要件が本発明の組成物（配合物６）によってのみ満たされたことを示している。
【０２３４】
実施例４
発泡体等級ポリエチレンを試験添加剤とドライブレンドし、そしてペレットに溶融配合する。ペレット化し完全に配合された樹脂をその後発泡体にブローする。
調製されたポリエチレン発泡体は、従来の臭素化難燃剤ＦＲ−１、ＦＲ−３、ＦＲ−５（ＤＢＤＰＯ）、又はＦＲ−６、及びＰＴＦＥの０．１％と組合せて、成分（ａ）ないし（ｊ）の本発明の添加剤を含有する。配合された発泡体を、ＵＬ−９４垂直燃焼試験方法に従って難燃性について試験する。
ＰＴＦＥと共に本発明の成分（ａ）ないし（ｊ）の添加剤及び従来の臭素化難燃剤の双方を含む発泡体は、従来のハロゲン化難燃剤を単独で含有するフォームと比較して増大した難燃性を示している。
【０２３５】
実施例５
ワイヤー及びケーブル等級ポリエチレンを、試験添加剤とドライブレンドし、そしてペレットに溶融配合する。ペレット化し完全に配合した樹脂をその後ワイヤー上に押出した。
試験片を、ＡＳＴＭ  Ｄ２６３３−８２燃焼試験条件を使用して難燃性について試験する。ＰＴＦＥと共に成分（ａ）ないし（ｊ）から選択される本発明の化合物及び従来の臭素化難燃剤ＦＲ−１、ＦＲ−３、ＦＲ−５（ＤＢＤＰＯ）、又はＦＲ−６の双方、及びＰＴＦＥの０．１％を含む配合物は、従来のハロゲン化難燃剤を単独で含有するものと比較して増大した難燃性を示している。
【０２３６】
実施例６
繊維等級ポリエチレンを試験添加剤とドライブレンドする。本発明の成分（ａ）ないし（ｊ）の化合物の他に、ＰＴＦＥと共に選択された臭素化難燃剤もまた、種々の配合物中に含有される。前記ポリマーブレンド配合物から不織または溶融ブロー加工することによって不織布を製造する。
そのように作られた不織布をＮＦＰＡ７０１垂直燃焼試験仕様書に従って難燃性について試験する。ＰＴＦＥと共に成分（ａ）ないし（ｊ）の本発明の化合物及び選択された臭素化難燃剤を含有する布は難燃性を示している。
【０２３７】
実施例７
繊維等級ポリプロピレンを試験添加剤とドライブレンドする。成分（ａ）ないし（ｊ）の本発明の化合物の他に、選択された臭素化難燃剤及びＰＴＦＥもまた、種々の配合物中に含有される。前記ポリマーブレンド配合物から、不織又は溶融ブロー加工することによって不織布を製造する。
そのように製造した不織布をＮＦＰＡ７０１垂直燃焼試験仕様書に従って難燃性について試験する。ＰＴＦＥと共に本発明の成分（ａ）ないし（ｊ）から選択される添加剤及び選択された臭素化難燃剤を含有する布は難燃性を示している。
【０２３８】
実施例８
成形品等級ポリスチレンを試験添加剤とドライブレンドし、そしてその後、溶融配合する。本発明の成分（ａ）ないし（ｊ）から選択される添加剤の他に、選択された臭素化難燃剤及びＰＴＦＥもまた、試験配合中に含有される。試験片をこれら試験配合物から射出成形する。
試験片を、ＵＬ−９４垂直燃焼試験規格に従って難燃性を試験する。ＰＴＦＥと共に成分（ａ）ないし（ｊ）の本発明の化合物及び選択された臭素化難燃剤を含有する成形試験片は難燃性を示している。
【０２３９】
実施例９
発泡体等級ポリスチレンを試験添加剤とドライブレンドし、そしてその後、溶融配合する。本発明の成分（ａ）ないし（ｊ）から選択される添加剤及びＰＴＦＥの他に、選択された臭素化難燃剤もまた、試験配合物中に含有される。発泡ポリスチレン試験片は、これら試験配合物から調製される。
試験片を、ＵＬ−９４燃焼試験規格に従って難燃性を試験する。ＰＴＦＥと共に成分（ａ）ないし（ｊ）から選択される本発明の化合物及び臭素化難燃剤を含む発泡体試験片は難燃性を示している。
【０２４０】
実施例１０
成形品等級ＡＢＳを、本発明の成分（ａ）ないし（ｊ）から選択される添加剤及びＰＴＦＥ及び選択された臭素化難燃剤とドライブレンドし、その後、４２５°Ｆ（２１８℃）において溶融配合する。４５０°Ｆ（２３２℃）においてボーイ射出成形機（Ｂｏｙ  Ｉｎｊｅｃｔｉｏｎ  Ｍｏｌｄｅｒ）を使用して、この配合物から、厚さ１２５ミル（１／８”）の試験片を射出成形する。試験片を、ＵＬ−９４垂直燃焼試験規格に従って難燃性を試験する。
ＰＴＦＥと共に成分（ａ）ないし（ｊ）から選択される本発明の化合物及び臭素化難燃剤を含む発泡体試験片は難燃性を示している。
【０２４１】
実施例１１
繊維等級ポリプロピレンを、本発明の成分（ａ）ないし（ｊ）から選択される添加剤、ＰＴＦＥ及び選択された臭素化難燃剤とドライブレンドし、そしてその後、２３４℃（４５０°Ｆ）においてペレットに溶融配合する。その後、ペレット化し完全に配合した樹脂を、２４６℃（４７５°Ｆ）において、ヒルズ実験室規模繊維押出機を使用して、繊維に紡績する。４１本のフィラメントの紡績トウを１：３．２の割合で延伸し、６１５／４１の最終デニールを得る。
ソックスを前記安定化したポリプロピレン繊維からローソン−ヘンフィル・アナリシス・ニッター（Ｌａｗｓｏｎ−Ｈｅｍｐｈｉｌｌ  Ａｎａｌｙｓｉｓ  Ｋｎｉｔｔｅｒ）で編み、そしてＮＦＰＡ７０１垂直燃焼方法下で試験する。前記編んだソックスに関し、損傷炎が除去された後の消火までの秒による時間が、“残炎時間”として報告される。あらゆる一回の反復試験についての最長時間及び１０回の反復試験についての総時間を測定する。難燃剤としての有効性は、短い残炎時間が難燃剤を含まないブランク試料に対して観察された場合に証明される。
ＰＴＦＥと共に成分（ａ）ないし（ｊ）から選択される本発明の化合物及び臭素化難燃剤を含む試験片は難燃性を示している。
【０２４２】
実施例１２
フィルム等級ポリエチレンを、ＰＴＦＥと共に本発明の成分（ａ）ないし（ｊ）から選択される添加剤及び選択臭素化難燃剤とドライブレンドし、そしてその後ペレットに溶融配合する。ペレット化し完全に配合した樹脂を、２０５℃においてＭＰＭ  スーペリアー  ブロウンフィルム押出機（ＭＰＭ  Ｓｕｐｅｒｉｏｒ  Ｂｌｏｗｎ  ｆｉｌｍ  ｅｘｔｒｕｄｅｒ）を使用してその後ブローする。
フィルムをＮＦＰＡ７０１試験条件下で難燃性について試験する。ＰＴＦＩと共に成分（ａ）ないし（ｊ）から選択される本発明の化合物及び臭素化難燃剤を含む試験片は難燃性を示している。
フィルム等級ポリプロピレンを同様の方法で処理し、そして本発明の化合物を含有するポリプロピレンフィルムもまた難燃性を示している。
【０２４３】
実施例１３
ＰＴＦＥと共に成分（ａ）ないし（ｊ）から選択される本発明の試験化合物及び選択臭素化難燃剤を含有する熱可塑性オレフィン（ＴＰＯ）ペレットを射出成形することによって、成形試験試料を調製する。ＴＰＯ配合物はまた、顔料、ホスフィット、フェノール系抗酸化剤もしくはヒドロキシルアミン、金属ステアレート、ＵＶ吸収剤または障害性アミン安定剤又は障害性アミンとＵＶ吸収剤との混合物も含み得る。
ゴム変性剤が、エチリデンノルボルネンのような第三成分を伴い又は伴わないプロピレンとエチレンのコポリマーを含有する現場で反応されたコポリマーもしくはブレンド生成物であるところのゴム変性剤とブレンドしたポリプロピレンからなる着色ＴＰＯ配合物は、Ｎ，Ｎ−ジアルキルヒドロキシルアミン、又は障害性フェノール系抗酸化剤及び有機リン化合物の混合物からなる塩基性安定剤系を用いて安定化される。
ＴＰＯプラックをＵＬ−９４垂直燃焼条件を使用して難燃性について試験する。最低３個の反復試験片を試験する。難燃剤としての有効性を、難燃剤を含有しないブランク試料に対して測定する。
成分（ａ）ないし（ｊ）から選択される本発明の化合物、ＰＴＦＥ及び臭素化難燃剤を含む試験片は難燃性を示している。
【０２４４】
実施例１４
２０質量％又はそれより少ない酢酸ビニルを含有するフィルム等級エチレン／酢酸ビニル（ＥＶＡ）コポリマーを試験添加剤とドライブレンドし、そしてその後ペレットに溶融配合する。続いて、ペレット化し完全に配合した樹脂を、２０５℃においてＭＰＭ  スーペリアー  ブロウンフィルム押出機（ＭＰＭ  Ｓｕｐｅｒｉｏｒ  Ｂｌｏｗｎ  ｆｉｌｍ  ｅｘｔｒｕｄｅｒ）を使用してブローする。
前記フィルムをＮＦＰＡ７０１試験条件下で難燃性について試験する。ＰＴＦＥと共に成分（ａ）ないし（ｊ）から選択される本発明の化合物及び臭素化難燃剤を含むフィルムは難燃性を示している。
線状低密度ポリエチレン（ＬＬＤＰＥ）及び／又はエチレン／酢酸ビニル（ＥＶＡ）をいくらか含有するフィルム等級低密度ポリエチレン（ＬＤＰＥ）を試験添加剤とドライブレンドし、そしてＥＶＡコポリマー樹脂について、上記したようにフィルムにブローする。フィルムをＮＦＰＡ７０１試験条件下で難燃性について試験し、そしてＰＴＦＥと共に成分（ａ）ないし（ｊ）から選択される本発明の化合物及び臭素化難燃剤を含有するそれらは難燃性を示している。
【０２４５】
実施例１５
高耐衝撃性ポリスチレン（ＨＩＰＳ）ポリマー（スチロン（登録商標：ＳＴＹＲＯＮ）４８４Ｃ、ダウ  ケミカル  コーポレーション）を、ＰＴＦＥと共に成分（ａ）ないし（ｊ）の本発明の化合物及び選択臭素化難燃剤と配合し、ペレット化し、そしてその後、プラックに射出又は圧縮成形する。これらのプラックを、コーン熱量計、ＬＯＩまたはＵＬ−９４試験方法を使用して難燃有効性について試験する。
成分（ａ）ないし（ｊ）の本発明の化合物、ＰＴＦＥ及び臭素化難燃剤を含むプラックは難燃性を示している。難燃剤ＨＩＰＳポリマーは事務機器のためのハウジングに用途が見出される。
【０２４６】
実施例１６
本実施例はＰＶＣ配合物中での本発明の化合物の有効性を示す。このような配合物は、軟質又は硬質ＰＶＣにおいて並びにワイヤ及びケーブル用途において有用である。典型的な配合物を以下に示す：
2005500421.tif 000070
ＰＴＦＥと共に成分（ａ）ないし（ｊ）の本発明の化合物の一種及び既知のハロゲン化難燃剤を含有する完全に配合したＰＶＣをペレット化し、そしてその後ＵＬ−９４またはＬＯＩ試験方法を使用する難燃性の検査のための試験プラックに射出成形する。
成分（ａ）ないし（ｊ）の本発明の化合物、ＰＴＦＥ及び従来の有機又は無機難燃剤を含有するＰＶＣプラックは難燃性を示している。
【０２４７】
実施例１７
繊維等級ポリ（エチレンテレフタレート）（ＰＥＴ）を試験添加剤（ａ）ないし（ｊ）、ＰＴＦＥ及び従来の臭素化難燃剤とドライブレンドし、次に、５５０°Ｆにおいて溶融配合し、その後、ペレット化する。ポリエステルペレットを１７５°Ｆで２４時間真空下で乾燥する。乾燥したペレットを５５０°Ｆにおいてヒルズ実験室規模繊維押出機を使用して繊維に押出した。これらの繊維からソックスを編み、そしてＮＦＰＡ７０１試験方法に従って難燃性について試験する。
本発明の化合物（ａ）ないし（ｊ）、ＰＴＦＥ及び従来の臭素化難燃剤の両方を含有する繊維は従来の難燃剤単独のものと比較して増大した難燃性を示した。
【０２４８】
実施例１８
ポリプロピレン、ポリエチレンホモポリマー、ポリオレフィンコポリマー又は熱可塑性オレフィン（ＴＰＯ）、高耐衝撃性ポリスチレン（ＨＩＰＳ）及びＡＢＳを含む熱可塑性樹脂を、成分（ａ）ないし（ｊ）の本発明の化合物、ＰＴＦＥ及び従来の臭素化難燃剤とドライブレンドし、そしてその後ペレットに溶融配合する。ペレット化し完全に配合した樹脂をその後、繊維への押出；フィルムへのブロー又はキャスト押出；ボトルへのブロー成形；成形品への射出成形；成形品への熱成形、ワイヤー及びケーブルハウジングへの押出し又は中空品への回転成形のようにして有用な製品に加工する。
既知の標準試験によって試験した場合、ＰＴＦＥと共に本発明の化合物（ａ）ないし（ｊ）及び既知の臭素化難燃剤を含有する製品は難燃性を示している。
ポリエチレンワイヤ及びケーブル適用物を、ＡＳＴＭ  Ｄ−２６３３−８２燃焼試験方法に従って難燃性について試験する。ＰＴＦＥと共に成分（ａ）ないし（ｊ）の本発明の化合物及び臭素化難燃剤を含む材料は難燃性を示している。
【０２４９】
実施例１９
トリス（２，４−ジ−第３ブチルフェニル）ホスフィット、ビス（２，４−ジ−第３ブチル−６−メチルフェニル）エチルホスフィット、２，２’，２’’−ニトリロ［トリエチル−トリス（３，３’，５，５’−テトラ−第３ブチル−１，１’−ビフェニル−２，２’−ジイル）ホスフィット］、テトラキス（２，４−ジブチルフェニル）４，４’−ビフェニレンジホスホナイト、トリス（ノニルフェニル）ホスフィット、ビス（２，４−ジ−第３ブチルフェニル）ペンタエリトリチルジホスフィット、２，２’−エチリデンビス（２，４−ジ−第３ブチルフェニル）フルオロホスフィット及び２−ブチル−２−エチルプロパン−１，３−ジイル２，４，６−トリ−第３ブチルフェニルホスフィットからなる群から選択される有機リン安定剤を所望により含有する実施例１８に従って調製された製品は、良好な難燃特性を示している。
【０２５０】
実施例２０
２−（２−ヒドロキシ−３，５−ジ−α−クミルフェニル）−２Ｈ−ベンゾトリアゾール、２−（２−ヒドロキシ−５−メチルフェニル）−２Ｈ−ベンゾトリアゾール、５−クロロ−２−（２−ヒドロキシ−３，５−ジ−第３ブチルフェニル）−２Ｈ−ベンゾトリアゾール、２−（２−ヒドロキシ−３，５−ジ−第３アミルフェニル）−２Ｈ−ベンゾトリアゾール、２−（２−ヒドロキシ−３−α−クミル−５−第３オクチルフェニル）−２Ｈ−ベンゾトリアゾール、２，４−ジ−第３ブチルフェニル３，５−ジ−第３ブチル−４−ヒドロキシベンゾエート、２−ヒドロキシ−４−ｎ−オクチルオキシベンゾフェノン及び２，４−ビス（２，４−ジメチルフェニル）−６−（２−ヒドロキシ−４−オクチルオキシフェニル）−ｓ−トリアジンからなる群より選択されるｏ−ヒドロキシフェニル−２Ｈ−ベンゾトリアゾール、ヒドロキシフェニルベンゾフェノン又はｏ−ヒドロキシフェニル−ｓ−トリアジンＵＶ吸収剤を所望により含有する実施例１８に従って調製された製品は、良好な難燃性を示している。
【０２５１】
実施例２１
２−（２−ヒドロキシ−３，５−ジ−α−クミルフェニル）−２Ｈ−ベンゾトリアゾール、２−（２−ヒドロキシ−５−メチルフェニル）−２Ｈ−ベンゾトリアゾール、５−クロロ−２−（２−ヒドロキシ−３，５−ジ−第３ブチルフェニル）−２Ｈ−ベンゾトリアゾール、２−（２−ヒドロキシ−３，５−ジ−第３アミルフェニル）−２Ｈ−ベンゾトリアゾール、２−（２−ヒドロキシ−３−α−クミル−５−第３オクチルフェニル）−２Ｈ−ベンゾトリアゾール、２，４−ジ−第３ブチルフェニル３，５−ジ−第３ブチル−４−ヒドロキシベンゾエート、２−ヒドロキシ−４−ｎ−オクチルオキシベンゾフェノン及び２，４−ビス（２，４−ジメチルフェニル）−６−（２−ヒドロキシ−４−オクチルオキシフェニル）−ｓ−トリアジンからなる群より選択されるｏ−ヒドロキシフェニル−２Ｈ−ベンゾトリアゾール、ヒドロキシフェニルベンゾフェノン又はｏ−ヒドロキシフェニル−ｓ−トリアジンＵＶ吸収剤を所望により含有する実施例１８に従って調製された製品は、良好な難燃性を示している。
【０２５２】
実施例２２
実施例１ないし２１を、成分（ａ）ないし（ｊ）の化合物が、
（ａ）２，４−ビス［（１−シクロヘキシルオキシ−２，２，６，６−ピペリジニ−４−イル）ブチルアミノ］−６−クロロ−ｓ−トリアジンとＮ，Ｎ’−ビス（３−アミノプロピル）エチレンジアミン）の反応生成物［ＣＡＳ登録番号１９１６８０−８１−６］；
（ｂ）１−シクロヘキシルオキシ−２，２，６，６−テトラメチル−４−オクタデシルアミノピペリジン；
（ｃ）ビス（１−オクチルオキシ−２，２，６，６−テトラメチルピペリジニ−４−イル）セバケート；
（ｄ）２，４−ビス［（１−シクロヘキシルオキシ−２，２，６，６−テトラメチルピペリジニ−４−イル）ブチルアミノ］−６−（２−ヒドロキシエチルアミノ−ｓ−トリアジン；又は
（ｉ）１−（２−ヒドロキシ−２−メチルプロポキシ）−４−オクタデカノイルオキシ−２，２，６，６−テトラメチルピペリジン
から選択され；
及びハロゲン化難燃剤が、
デカブロモジフェニルオキシド（ＤＢＤＰＯ；セイテックス（登録商標：ＳＡＹＴＥＸ）１０２Ｅ）、
トリス［３−ブロモ−２，２−ビス（ブロモメチル）プロピル］ホスフェート（ＰＢ３７０（登録商標）、ＦＭＣ社）、
ビスフェノールＡのビス（２，３−ジブロモプロピルエーテル）（ＰＥ６８）、
臭素化エポキシ樹脂、
エチレン−ビス（テトラブロモフタルイミド）（セイテックス（登録商標：ＳＡＹＴＥＸ）ＢＴ−９３）、
１，２−ビス（トリブロモフェノキシ）エタン（ＦＦ６８０）、
テトラブロモ−ビスフェノールＡ（セイテックス（登録商標：ＳＡＹＴＥＸ）ＰＢ１００）、
エチレンビス−（ジブロモ−ノルボルナンジカルボキシイミド）（セイテックス（登録商標：ＳＡＹＴＥＸ）ＢＮ−４５１）、又は
トリス−（２，３−ジブロモプロピル）−イソシアヌレート、
から選択されるもので繰返す。
化合物（ａ）ないし（ｊ）から選択される本発明の安定剤及び臭素化難燃剤を含有する配合物は良好な難燃性を達成する。
【国際公開パンフレット】
2005500421.tif 000073
2005500421.tif 000074
2005500421.tif 000075
2005500421.tif 000076
2005500421.tif 000077
2005500421.tif 000078
2005500421.tif 000079
2005500421.tif 000080
2005500421.tif 000081
2005500421.tif 000082
2005500421.tif 000083
2005500421.tif 000084
2005500421.tif 000085
2005500421.tif 000086
2005500421.tif 000087
2005500421.tif 000088
2005500421.tif 000089
2005500421.tif 000090
2005500421.tif 000091
2005500421.tif 000092
2005500421.tif 000093
2005500421.tif 000094
2005500421.tif 000095
2005500421.tif 000096
2005500421.tif 000097
2005500421.tif 000098
2005500421.tif 000099
2005500421.tif 000100
2005500421.tif 000101
2005500421.tif 000102
2005500421.tif 000103
2005500421.tif 000104
2005500421.tif 000105
2005500421.tif 000106
2005500421.tif 000107
2005500421.tif 000108
2005500421.tif 000109
2005500421.tif 000110
2005500421.tif 000111
2005500421.tif 000112
2005500421.tif 000113
2005500421.tif 000114
2005500421.tif 000115
2005500421.tif 000116
2005500421.tif 000117
2005500421.tif 000118
2005500421.tif 000119
2005500421.tif 000120
2005500421.tif 000121
2005500421.tif 000122
2005500421.tif 000123
2005500421.tif 000124
2005500421.tif 000125
2005500421.tif 000126
2005500421.tif 000127
2005500421.tif 000128
2005500421.tif 000129
2005500421.tif 000130
2005500421.tif 000131
2005500421.tif 000132
2005500421.tif 000133
2005500421.tif 000134
2005500421.tif 000135
2005500421.tif 000136
2005500421.tif 000137
2005500421.tif 000138
2005500421.tif 000139
2005500421.tif 000140
2005500421.tif 000141
2005500421.tif 000142
2005500421.tif 000143
2005500421.tif 000144
2005500421.tif 000145
2005500421.tif 000146
2005500421.tif 000147
2005500421.tif 000148
2005500421.tif 000149
2005500421.tif 000150
2005500421.tif 000151
2005500421.tif 000152
2005500421.tif 000153
【国際調査報告】
2005500421.tif 000154
2005500421.tif 000155
2005500421.tif 000156